(57)【要約】ポリプロピレン系樹脂層（Ｘ）、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）１００質量部に対してポリプロピレン系樹脂（Ｂ）１〜５０質量部を含有する熱可塑性重合体組成物からなる中間層（Ｙ）、及び加飾層（Ｚ）を有し、これらが（Ｘ）−（Ｙ）−（Ｚ）の順で積層する少なくとも３層構造の多層フィルムは、プリフォーム成形性に優れ、かつ被着体と強固に接着して加飾でき、熱ラミネート時の反りが小さく、共押出製膜性及び耐候性も良好である。【特許請求の範囲】
【請求項１】
ポリプロピレン系樹脂層（Ｘ）、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）１００質量部に対してポリプロピレン系樹脂（Ｂ）１〜５０質量部を含有する熱可塑性重合体組成物からなる中間層（Ｙ）、及び加飾層（Ｚ）を有し、これらが（Ｘ）−（Ｙ）−（Ｚ）の順で積層する少なくとも３層構造の多層フィルム。
【請求項２】
前記熱可塑性エラストマー（Ａ）における重合体ブロック（ａ２）を構成する共役ジエン化合物が、ブタジエン、イソプレン、又はブタジエン及びイソプレンであり、前記重合体ブロック（ａ２）中の１，２−結合量及び３、４−結合量の合計が３５〜９８モル％である請求項１に記載の多層フィルム。
【請求項３】
前記熱可塑性重合体組成物における熱可塑性エラストマー（Ａ）の含有量が５０質量％以上である請求項１または２に記載の多層フィルム。
【請求項４】
前記熱可塑性重合体組成物における粘着付与樹脂の含有量が１質量％未満である、請求項１〜３のいずれかに記載の多層フィルム。
【請求項５】
前記ポリプロピレン系樹脂（Ｂ）が極性基含有ポリプロピレン系樹脂（Ｂ１）である請求項１〜４のいずれかに記載の多層フィルム。
【請求項６】
前記ポリプロピレン系樹脂層（Ｘ）で用いられるポリプロピレン系樹脂が、温度２３０℃、荷重２．１６ｋｇ（２１．２Ｎ）の条件下で測定されるメルトフローレート（ＭＦＲ）が０．１〜２０ｇ／１０分である、請求項１〜５のいずれかに記載の多層フィルム。
【請求項７】
前記加飾層（Ｚ）が、樹脂フィルムからなる層を少なくとも有する、請求項１〜６のいずれかに記載の多層フィルム。
【請求項８】
前記樹脂フィルムが、（メタ）アクリル系樹脂からなる請求項７に記載の多層フィルム。
【請求項９】
前記（メタ）アクリル系樹脂は、メタクリル樹脂（Ｆ）及び弾性体（Ｒ）を含み、メタクリル樹脂（Ｆ）は、メタクリル酸メチルに由来する構造単位を８０質量％以上有するものであり、メタクリル樹脂（Ｆ）と弾性体（Ｒ）との合計１００質量部に対して、メタクリル樹脂（Ｆ）の含有量が１０〜９９質量部であり、弾性体（Ｒ）の含有量が９０〜１質量部である、請求項８に記載の多層フィルム。
【請求項１０】
前記弾性体（Ｒ）は、メタクリル酸エステルに由来する構造単位を含むメタクリル酸エステル重合体ブロック（ｇ１）及びアクリル酸エステルに由来する構造単位を含むアクリル酸エステル重合体ブロック（ｇ２）を有し、メタクリル酸エステル重合体ブロック（ｇ１）を１０質量％〜７０質量％含有するアクリル系ブロック共重合体（Ｇ）である、請求項９に記載の多層フィルム。
【請求項１１】
前記弾性体（Ｒ）は、内層（ｅ２）及び外層（ｅ１）の少なくとも２層を有し、内層（ｅ２）及び外層（ｅ１）が中心層から最外層方向へこの順に配されている層構造を少なくとも一つ有している多層構造体（Ｅ）であり、外層（ｅ１）はメタクリル酸メチル８０質量％以上を含み、内層（ｅ２）はアクリル酸アルキルエステル７０〜９９．８質量％及び架橋性単量体０．２〜３０質量％を含むものである、請求項９に記載の多層フィルム。
【請求項１２】
前記ポリプロピレン系樹脂層（Ｘ）に対する前記中間層（Ｙ）の厚さの比（Ｙ）／（Ｘ）が０．４〜１．５である請求項１〜１１のいずれかに記載の多層フィルム。
【請求項１３】
前記ポリプロピレン系樹脂層（Ｘ）に対する前記中間層（Ｙ）の温度２３０℃、荷重２．１６ｋｇ（２１．２Ｎ）下におけるＭＦＲ比（Ｙ）／（Ｘ）が１〜１０である、請求項１〜１２のいずれかに記載の多層フィルム。
【請求項１４】
請求項１〜１３のいずれかに記載の多層フィルムの製造方法であって、前記ポリプロピレン系樹脂層（Ｘ）及び前記中間層（Ｙ）を有する積層フィルムに、二本の加熱ロールを用いた熱ラミネートによって加飾層（Ｚ）を貼合する、多層フィルムの製造方法。
【請求項１５】
請求項１４に記載の多層フィルムの製造方法であって、さらにポリプロピレン系樹脂層（Ｘ）と中間層（Ｙ）とを共押出成形法によって積層して積層フィルムを得る工程を含む、多層フィルムの製造方法。
【請求項１６】
請求項１〜１３のいずれかに記載の多層フィルムと、ポリオレフィン系樹脂（β）とを有する成形体であって、前記多層フィルム中のポリプロピレン系樹脂層（Ｘ）がポリオレフィン系樹脂（β）に積層することを特徴とする成形体。
【請求項１７】
可動側型と固定側型とを型締めすることによりキャビティを形成する射出成形用金型の該キャビティに、下記多層フィルム（α）を、ポリプロピレン系樹脂層（Ｘ）が露出した面をポリオレフィン系樹脂（β）の溶融樹脂が射出される側に向くように収容して、前記可動側型と前記固定側型とを型締めする工程（ｉ）、
前記キャビティにポリオレフィン系樹脂（β）の溶融樹脂を射出する工程（ｉｉ）を有する、下記多層フィルム（α）中のポリプロピレン系樹脂層（Ｘ）がポリオレフィン系樹脂（β）に積層した成形体の製造方法。
多層フィルム（α）：ポリプロピレン系樹脂層（Ｘ）、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）１００質量部に対してポリプロピレン系樹脂（Ｂ）１〜５０質量部を含有する熱可塑性重合体組成物からなる中間層（Ｙ）、及び加飾層（Ｚ）を有し、これらが（Ｘ）−（Ｙ）−（Ｚ）の順で積層する少なくとも３層構造の多層フィルム。
【発明の詳細な説明】
【技術分野】
【０００１】
本発明は、少なくとも３層構造の多層フィルム及び該多層フィルムが積層した成形体に関する。
【背景技術】
【０００２】
家電製品、電子部品、機械部品、自動車部品などの様々な用途で意匠性、耐久性、耐熱性及び機械強度に優れたセラミックス、金属、合成樹脂が幅広く使用されている。これらの部材は用途、部品構成及び使用方法などにより、異なる材料同士を接着又は複合化して使用する場合がある。特に、家電製品の外装・壁紙、自動車の内装などには、木目調などの絵柄による加飾や、メタリック調やピアノブラック調などの意匠性の付与及び耐傷つき性や耐候性といった機能性の付与などを目的として、樹脂製加飾フィルムが用いられている。【０００３】
これらのフィルムを用いた三次元形状への加飾方法としては、例えば、フィルムを金型内にインサートして射出成形するフィルムインサート成形法が用いられる。この方法では、金型形状に合うようにフィルムを事前に予備成形（プリフォーム成形）する必要がある。ここで、特許文献１には、芳香族ビニル化合物単位を含有する重合体ブロックと共役ジエン化合物単位を含有する重合体ブロックとを有するブロック共重合体又はその水素添加物である熱可塑性エラストマー及び接着付与成分を含有する熱可塑性重合組成物からなるフィルムをインサート部材に張り合わせ、次いで該フィルム上に樹脂部材をインサート成形する接着体の製造方法が記載されている。しかし、本発明者らが検討したところ、特許文献１に記載のフィルムでは、接着面が露出しているため、プリフォーム成形性が悪いという問題があることが判明した。また、射出された樹脂部材に対する接着力についても改善の余地があることが判明した。【０００４】
なお、特許文献２には、ポリカーボネート層、アルケニル芳香族化合物及び１種以上の共役ジエン構造単位を含むコポリマーを含む結合層、及びポリプロピレン層を有する多層物品が記載されているが、該多層物品を被着体に貼合させる際の課題、効果については記載されていない。
【先行技術文献】
【特許文献】
【０００５】
【特許文献１】特開２０１４−１６８９４０号公報
【特許文献２】特表２００７−５０７３７４号公報
【発明の概要】
【発明が解決しようとする課題】
【０００６】
本発明の課題は、プリフォーム成形性に優れ、かつ被着体と強固に接着して加飾でき、熱ラミネート時の反りが小さく、共押出製膜性及び耐候性も良好である多層フィルム及びその製造方法を提供することである。また、本発明の課題は、上記多層フィルムが積層した成形体及び該成形体の製造方法を提供することである。
【課題を解決するための手段】
【０００７】
本発明によれば、上記目的は下記［１］〜［１７］を提供することにより達成される。［１］ポリプロピレン系樹脂層（Ｘ）、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）１００質量部に対してポリプロピレン系樹脂（Ｂ）１〜５０質量部を含有する熱可塑性重合体組成物からなる中間層（Ｙ）、及び加飾層（Ｚ）を有し、これらが（Ｘ）−（Ｙ）−（Ｚ）の順で積層する少なくとも３層構造の多層フィルム；
［２］前記熱可塑性エラストマー（Ａ）における重合体ブロック（ａ２）を構成する共役ジエン化合物が、ブタジエン、イソプレン、又はブタジエン及びイソプレンであり、前記重合体ブロック（ａ２）中の１，２−結合量及び３、４−結合量の合計が３５〜９８モル％である上記［１］に記載の多層フィルム；
［３］前記熱可塑性重合体組成物における熱可塑性エラストマー（Ａ）の含有量が５０質量％以上である上記［１］又は［２］に記載の多層フィルム；
［４］前記熱可塑性重合体組成物における粘着付与樹脂の含有量が１質量％未満である、上記［１］〜［３］のいずれかに記載の多層フィルム；
［５］前記ポリプロピレン系樹脂（Ｂ）が極性基含有ポリプロピレン系樹脂（Ｂ１）である上記［１］〜［４］のいずれかに記載の多層フィルム；
［６］前記ポリプロピレン系樹脂層（Ｘ）で用いられるポリプロピレン系樹脂が、温度２３０℃、荷重２．１６ｋｇ（２１．２Ｎ）の条件下で測定されるメルトフローレート（ＭＦＲ）が０．１〜２０ｇ／１０分である、上記［１］〜［５］のいずれかに記載の多層フィルム；
［７］前記加飾層（Ｚ）が、樹脂フィルムからなる層を少なくとも有する、上記［１］〜［６］のいずれかに記載の多層フィルム；
［８］前記樹脂フィルムが、（メタ）アクリル系樹脂からなる上記［７］に記載の多層フィルム；
［９］前記（メタ）アクリル系樹脂は、メタクリル樹脂（Ｆ）及び弾性体（Ｒ）を含み、メタクリル樹脂（Ｆ）は、メタクリル酸メチルに由来する構造単位を８０質量％以上有するものであり、メタクリル樹脂（Ｆ）と弾性体（Ｒ）との合計１００質量部に対して、メタクリル樹脂（Ｆ）の含有量が１０〜９９質量部であり、弾性体（Ｒ）の含有量が９０〜１質量部である、上記［８］に記載の多層フィルム；
［１０］前記弾性体（Ｒ）は、メタクリル酸エステルに由来する構造単位を含むメタクリル酸エステル重合体ブロック（ｇ１）及びアクリル酸エステルに由来する構造単位を含むアクリル酸エステル重合体ブロック（ｇ２）を有し、メタクリル酸エステル重合体ブロック（ｇ１）を１０質量％〜７０質量％含有するアクリル系ブロック共重合体（Ｇ）である、上記［９］に記載の多層フィルム；
［１１］前記弾性体（Ｒ）は、内層（ｅ２）及び外層（ｅ１）の少なくとも２層を有し、内層（ｅ２）及び外層（ｅ１）が中心層から最外層方向へこの順に配されている層構造を少なくとも一つ有している多層構造体（Ｅ）であり、外層（ｅ１）はメタクリル酸メチル８０質量％以上を含み、内層（ｅ２）はアクリル酸アルキルエステル７０〜９９．８質量％及び架橋性単量体０．２〜３０質量％を含むものである、上記［９］に記載の多層フィルム；
［１２］前記ポリプロピレン系樹脂層（Ｘ）に対する前記中間層（Ｙ）の厚さの比（Ｙ）／（Ｘ）が０．４〜１．５である上記［１］〜［１１］のいずれかに記載の多層フィルム；
［１３］前記ポリプロピレン系樹脂層（Ｘ）に対する前記中間層（Ｙ）の温度２３０℃、荷重２．１６ｋｇ（２１．２Ｎ）下におけるＭＦＲ比（Ｙ）／（Ｘ）が１〜１０である、上記［１］〜［１２］のいずれかに記載の多層フィルム；
［１４］上記［１］〜［１３］のいずれかに記載の多層フィルムの製造方法であって、前記ポリプロピレン系樹脂層（Ｘ）及び前記中間層（Ｙ）を有する積層フィルムに、二本の加熱ロールを用いた熱ラミネートによって加飾層（Ｚ）を貼合する、多層フィルムの製造方法；
［１５］上記［１４］に記載の多層フィルムの製造方法であって、さらにポリプロピレン系樹脂層（Ｘ）と中間層（Ｙ）とを共押出成形法によって積層して積層フィルムを得る工程を含む、多層フィルムの製造方法；
［１６］上記［１］〜［１３］のいずれかに記載の多層フィルムと、ポリオレフィン系樹脂（β）とを有する成形体であって、前記多層フィルム中のポリプロピレン系樹脂層（Ｘ）がポリオレフィン系樹脂（β）に積層することを特徴とする成形体；
［１７］可動側型と固定側型とを型締めすることによりキャビティを形成する射出成形用金型の該キャビティに、下記多層フィルム（α）を、ポリプロピレン系樹脂層（Ｘ）が露出した面をポリオレフィン系樹脂（β）の溶融樹脂が射出される側に向くように収容して、前記可動側型と前記固定側型とを型締めする工程（ｉ）、
前記キャビティにポリオレフィン系樹脂（β）の溶融樹脂を射出する工程（ｉｉ）を有する、下記多層フィルム（α）中のポリプロピレン系樹脂層（Ｘ）がポリオレフィン系樹脂（β）に積層した成形体の製造方法。
多層フィルム（α）：ポリプロピレン系樹脂層（Ｘ）、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）１００質量部に対してポリプロピレン系樹脂（Ｂ）１〜５０質量部を含有する熱可塑性重合体組成物からなる中間層（Ｙ）、及び加飾層（Ｚ）を有し、これらが（Ｘ）−（Ｙ）−（Ｚ）の順で積層する少なくとも３層構造の多層フィルム。
【発明の効果】
【０００８】
本発明の多層フィルムは、プリフォーム成形性に優れ、かつ被着体と強固に接着して加飾することができる。さらに、熱ラミネート時の反りが小さく、共押出製膜性及び耐候性も良好である。また、本発明の多層フィルムが積層した成形体は、意匠性に優れる。また本発明の製造方法によれば、前記多層フィルム及び成形体を効率よく製造することができる。
【図面の簡単な説明】
【０００９】
【図１】本発明の成形体の製造方法の一例を説明する説明図である。
【発明を実施するための形態】
【００１０】
［多層フィルム］
本発明の多層フィルムは、ポリプロピレン系樹脂層（Ｘ）、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）１００質量部に対してポリプロピレン系樹脂（Ｂ）１〜５０質量部を含有する熱可塑性重合体組成物からなる中間層（Ｙ）、及び加飾層（Ｚ）を有し、これらが（Ｘ）−（Ｙ）−（Ｚ）の順で積層する少なくとも３層構造の多層フィルムである。以下、各層について順に説明する。
【００１１】
＜ポリプロピレン系樹脂層（Ｘ）＞
ポリプロピレン系樹脂層（Ｘ）で用いられるポリプロピレン系樹脂としては、公知のポリプロピレン系樹脂を用いることができるが、プロピレンに由来する構造単位の含有量（以下、プロピレン含有量と略称することがある。）が６０モル％以上であるものが好ましい。プロピレンに由来する構造単位の含有量は、好ましくは８０モル％以上、より好ましくは８０〜１００モル％、さらに好ましくは９０〜１００モル％、特に好ましくは９５〜９９モル％である。プロピレン以外に由来する構造単位としては、例えば、エチレンに由来する構造単位、１−ブテン、１−ヘキセン、１−ヘプテン、１−オクテン、４−メチル−１−ペンテン、１−ノネン、１−デセン等のα−オレフィンに由来する構造単位のほか、後述の変性剤に由来する構造単位なども挙げられる。
ポリプロピレン系樹脂層（Ｘ）で用いられるポリプロピレン系樹脂としては、例えば、ホモポリプロピレン、プロピレン−エチレンランダム共重合体、プロピレン−エチレンブロック共重合体、プロピレン−ブテンランダム共重合体、プロピレン−エチレン−ブテンランダム共重合体、プロピレン−ペンテンランダム共重合体、プロピレン−ヘキセンランダム共重合体、プロピレン−オクテンランダム共重合体、プロピレン−エチレン−ペンテンランダム共重合体、プロピレン−エチレン−ヘキセンランダム共重合体、及びこれらの変性物等が挙げられる。該変性物としては、ポリプロピレン系樹脂に変性剤をグラフト共重合して得られるものや、ポリプロピレン系樹脂の主鎖に変性剤を共重合させて得られるものなどが挙げられる。変性剤としては、例えば、マレイン酸、シトラコン酸、ハロゲン化マレイン酸、イタコン酸、シス−４−シクロヘキセン−１，２−ジカルボン酸、エンド−シス−ビシクロ［２．２．１］−５−ヘプテン−２，３−ジカルボン酸等の不飽和ジカルボン酸；不飽和ジカルボン酸のエステル、アミド又はイミド；無水マレイン酸、無水シトラコン酸、ハロゲン化無水マレイン酸、無水イタコン酸、無水シス−４−シクロヘキセン−１，２−ジカルボン酸、無水エンド−シス−ビシクロ［２．２．１］−５−ヘプテン−２，３−ジカルボン酸等の不飽和ジカルボン酸無水物；アクリル酸、メタクリル酸、クロトン酸等の不飽和モノカルボン酸；不飽和モノカルボン酸のエステル（アクリル酸メチル、アクリル酸エチル、メタクリル酸メチル、メタクリル酸エチル等）、アミド又はイミド等が挙げられる。ポリプロピレン系樹脂層（Ｘ）で用いられるポリプロピレン系樹脂としては、変性されていないものが好ましい。
中でも、比較的安価、かつ容易に入手できるという観点から、ホモポリプロピレン、プロピレン−エチレンランダム共重合体、プロピレン−エチレンブロック共重合体が好ましい。さらに、ポリオレフィン系樹脂（β）との接着力の観点及び多層フィルム（α）の反り低減の観点から、プロピレン−エチレンランダム共重合体が特に好ましい。
ポリプロピレン系樹脂は、１種を単独で使用してもよいし、２種以上を併用してもよい。また、ポリプロピレン系樹脂層（Ｘ）は前記ポリプロピレン系樹脂の他に、本発明の効果を損ねない範囲で、他の樹脂を含有してもよい。
【００１２】
ポリプロピレン系樹脂層（Ｘ）で用いられるポリプロピレン系樹脂の温度２３０℃、荷重２．１６ｋｇ（２１．２Ｎ）Ｎの条件下で測定されるメルトフローレート（ＭＦＲ）は、樹脂組成物（Ｘ）の成形加工性の観点から、０．１〜２０ｇ／１０分であることが好ましく、０．３〜１５ｇ／１０分であることがより好ましく、０．６〜１０ｇ／１０分であることがさらに好ましい。なお、本明細書及び特許請求の範囲に記載の「メルトフローレート」は全て、ＪＩＳ Ｋ ７２１０に準拠して測定した値である。
また、前記ポリプロピレン系樹脂の融点は、特に制限されるものではないが、好ましくは１２０〜１８０℃、より好ましくは１２０〜１７０℃である。
【００１３】
ポリプロピレン系樹脂層（Ｘ）で用いられるポリプロピレン系樹脂の融解熱量は、加飾層（Ｚ）との積層時の反り及びポリプロピレン系樹脂層（Ｘ）とポリオレフィン系樹脂（β）の間の接着強度の観点から、４００〜８００ｍＪであることが好ましく、４３０〜７８０ｍＪであることがより好ましい。
【００１４】
＜中間層（Ｙ）＞
中間層（Ｙ）を構成する熱可塑性重合体組成物は、芳香族ビニル化合物単位からなる重合体ブロック（ａ１）及び共役ジエン化合物単位からなる重合体ブロック（ａ２）を含有するブロック共重合体又はその水素添加物である熱可塑性エラストマー（Ａ）を含有する。前記熱可塑性重合体組成物における熱可塑性エラストマー（Ａ）の含有量は５０質量％以上であることが好ましく、６５質量％以上がより好ましい。
【００１５】
［熱可塑性エラストマー（Ａ）］
前記熱可塑性エラストマー（Ａ）に含まれる芳香族ビニル化合物単位からなる重合体ブロック（ａ１）を構成する芳香族ビニル化合物としては、例えば、スチレン、α−メチルスチレン、２−メチルスチレン、３−メチルスチレン、４−メチルスチレン、４−プロピルスチレン、４−シクロヘキシルスチレン、４−ドデシルスチレン、２−エチル−４−ベンジルスチレン、４−（フェニルブチル）スチレン、１−ビニルナフタレン、２−ビニルナフタレンなどが挙げられる。芳香族ビニル化合物単位を含有する重合体ブロックは、これらの芳香族ビニル化合物の１種のみに由来する構造単位からなっていてもよいし、２種以上に由来する構造単位からなっていてもよい。中でも、スチレン、α−メチルスチレン、４−メチルスチレンが好ましい。
【００１６】
芳香族ビニル化合物単位からなる重合体ブロック（ａ１）は、好ましくは芳香族ビニル化合物単位８０質量％以上、より好ましくは芳香族ビニル化合物単位９０質量％以上、さらに好ましくは芳香族ビニル化合物単位９５質量％以上を含有する重合体ブロックである。重合体ブロック（ａ１）は、芳香族ビニル化合物単位のみを有していてもよいが、本発明の効果を損なわない限り、芳香族ビニル化合物単位と共に、他の共重合性単量体単位を有していてもよい。他の共重合性単量体としては、例えば、１−ブテン、ペンテン、ヘキセン、ブタジエン、イソプレン、メチルビニルエーテルなどが挙げられる。他の共重合性単量体単位を有する場合、その割合は、芳香族ビニル化合物単位及び他の共重合性単量体単位の合計量に対して、好ましくは２０質量％以下、より好ましくは１０質量％以下、さらに好ましくは５質量％以下である。
【００１７】
前記熱可塑性エラストマー（Ａ）に含まれる共役ジエン化合物単位からなる重合体ブロック（ａ２）を構成する共役ジエン化合物としては、例えば、ブタジエン、イソプレン、２，３−ジメチル−１，３−ブタジエン、１，３−ペンタジエン、１，３−ヘキサジエンなどが挙げられる。中でも、ブタジエン、イソプレンが好ましい。
共役ジエン化合物単位を含有する重合体ブロック（ａ２）は、これらの共役ジエン化合物の１種のみに由来する構造単位からなっていてもよいし、２種以上に由来する構造単位からなっていてもよい。特に、ブタジエン又はイソプレンに由来する構造単位、またはブタジエン及びイソプレンに由来する構造単位からなっていることが好ましい。
【００１８】
共役ジエン化合物単位からなる重合体ブロック（ａ２）は、好ましくは共役ジエン化合物単位８０質量％以上、より好ましくは共役ジエン化合物単位９０質量％以上、さらに好ましくは共役ジエン化合物単位９５質量％以上を含有する重合体ブロックである。前記重合体ブロック（ａ２）は、共役ジエン化合物単位のみを有していてもよいが、本発明の妨げにならない限り、共役ジエン化合物単位と共に、他の共重合性単量体単位を有していてもよい。他の共重合性単量体としては、例えば、スチレン、α−メチルスチレン、４−メチルスチレンなどが挙げられる。他の共重合性単量体単位を有する場合、その割合は、共役ジエン化合物単位及び他の共重合性単量体単位の合計量に対して、好ましくは２０質量％以下、より好ましくは１０質量％以下、さらに好ましくは５質量％以下である。
【００１９】
重合体ブロック（ａ２）を構成する共役ジエンの結合形態は特に制限されない。例えば、ブタジエンの場合には、１，２−結合、１，４−結合を、イソプレンの場合には、１，２−結合、３，４−結合、１，４−結合をとることができる。そのうちでも、共役ジエン化合物単位からなる重合体ブロックがブタジエンからなる場合、イソプレンからなる場合、又はブタジエンとイソプレンの両方からなる場合は、共役ジエン化合物単位からなる重合体ブロックにおける１，２−結合量及び３，４−結合量の合計が、３５〜９８モル％であることがより好ましく、４０〜９０モル％であることが更に好ましく、５０〜８０モル％であることがより更に好ましい。
なお、１，２−結合量及び３，４−結合量の合計量は、１Ｈ−ＮＭＲ測定によって算出できる。具体的には、１，２−結合及び３，４−結合単位に由来する４．２〜５．０ｐｐｍに存在するピークの積分値及び１，４−結合単位に由来する５．０〜５．４５ｐｐｍに存在するピークの積分値との比から算出できる。
【００２０】
熱可塑性エラストマー（Ａ）における芳香族ビニル化合物単位からなる重合体ブロック（ａ１）と共役ジエン化合物単位からなる重合体ブロック（ａ２）との結合形態は特に制限されず、直鎖状、分岐状、放射状、又はこれらの２つ以上が組み合わさった結合形態のいずれであってもよいが、直鎖状の結合形態であることが好ましい。
直鎖状の結合形態の例としては、重合体ブロック（ａ１）をａで、重合体ブロック（ａ２）をｂで表したとき、ａ−ｂで表されるジブロック共重合体、ａ−ｂ−ａ又はｂ−а−ｂで表されるトリブロック共重合体、ａ−ｂ−ａ−ｂで表されるテトラブロック共重合体、ａ−ｂ−ａ−ｂ−ａ又はｂ−ａ−ｂ−ａ−ｂで表されるペンタブロック共重合体、（а−ｂ）ｎＸ型共重合体（Ｘはカップリング残基を表し、ｎは２以上の整数を表す）、及びこれらの混合物が挙げられる。これらの中でも、トリブロック共重合体が好ましく、ａ−ｂ−ａで表されるトリブロック共重合体であることがより好ましい。
【００２１】
熱可塑性エラストマー（Ａ）における芳香族ビニル化合物単位からなる重合体ブロック（ａ１）の含有量は、その柔軟性、力学特性の観点から、熱可塑性エラストマー（Ａ）全体に対して、好ましくは５〜７５質量％、より好ましくは５〜６０質量％、さらに好ましくは１０〜４０質量％である。
【００２２】
熱可塑性エラストマー（Ａ）は、耐熱性及び耐候性を向上させる観点から、重合体ブロック（ａ２）の一部又は全部が水素添加（以下、「水添」と略称することがある）されていることが好ましい。その際の水添率は、好ましくは８０％以上、より好ましくは９０％以上である。ここで、本明細書において、水添率は、水素添加反応前後のブロック共重合体のヨウ素価を測定して得られる値である。
【００２３】
また、熱可塑性エラストマー（Ａ）の重量平均分子量は、その力学特性、成形加工性の観点から、好ましくは３０，０００〜５００，０００、より好ましくは５０，０００〜４００，０００、より好ましくは６０，０００〜２００，０００、さらに好ましくは７０，０００〜２００，０００、特に好ましくは７０，０００〜１９０，０００、最も好ましくは８０，０００〜１８０，０００である。である。ここで、重量平均分子量とは、ゲルパーミエーションクロマトグラフィー（ＧＰＣ）測定によって求めたポリスチレン換算の重量平均分子量である。
熱可塑性エラストマー（Ａ）は、１種を単独で用いてもよいし、２種以上を組み合わせて用いてもよい。
【００２４】
熱可塑性エラストマー（Ａ）の製造方法としては、特に限定されないが、例えばアニオン重合法により製造することができる。具体的には、（ｉ）アルキルリチウム化合物を開始剤として用い、前記芳香族ビニル化合物、前記共役ジエン化合物、次いで前記芳香族ビニル化合物を逐次重合させる方法；（ｉｉ）アルキルリチウム化合物を開始剤として用い、前記芳香族ビニル化合物、前記共役ジエン化合物を逐次重合させ、次いでカップリング剤を加えてカップリングする方法；（ｉｉｉ）ジリチウム化合物を開始剤として用い、前記共役ジエン化合物、次いで前記芳香族ビニル化合物を逐次重合させる方法などが挙げられる。
【００２５】
上記アニオン重合の際、有機ルイス塩基を添加することによって、熱可塑性エラストマー（Ａ）の１，２−結合量及び３，４−結合量を増やすことができ、該有機ルイス塩基の添加量によって、熱可塑性エラストマー（Ａ）の１，２−結合量及び３，４−結合量を容易に制御することができる。
該有機ルイス塩基としては、例えば、酢酸エチルなどのエステル；トリエチルアミン、Ｎ，Ｎ，Ｎ’，Ｎ’−テトラメチルエチレンジアミン（ＴＭＥＤＡ）、Ｎ−メチルモルホリンなどのアミン；ピリジンなどの含窒素複素環式芳香族化合物；ジメチルアセトアミドなどのアミド；ジメチルエーテル、ジエチルエーテル、テトラヒドロフラン（ＴＨＦ）、ジオキサンなどのエーテル；エチレングリコールジメチルエーテル、ジエチレングリコールジメチルエーテルなどのグリコールエーテル；ジメチルスルホキシドなどのスルホキシド；アセトン、メチルエチルケトンなどのケトンなどが挙げられる。
【００２６】
さらに、上記で得られた未水添の熱可塑性エラストマー（Ａ）を水素添加反応に付すことによって、熱可塑性エラストマー（Ａ）の水素添加物を製造することができる。水素添加反応は、反応及び水素添加触媒に対して不活性な溶媒に上記で得られた未水添の熱可塑性エラストマー（Ａ）を溶解させるか、又は、未水添の熱可塑性エラストマー（Ａ）を前記の反応液から単離せずにそのまま用い、水素添加触媒の存在下、水素と反応させることにより行うことができる。
【００２７】
また、熱可塑性エラストマー（Ａ）としては、市販品を使用することもできる。
【００２８】
［ポリプロピレン系樹脂（Ｂ）］
中間層（Ｙ）を構成する熱可塑性重合体組成物は、さらにポリプロピレン系樹脂（Ｂ）を含有する。ポリプロピレン系樹脂（Ｂ）を含有することにより、熱可塑性重合体組成物は製膜性に優れ、得られる多層フィルムは共押出製膜性に優れるものとなる。
【００２９】
ポリプロピレン系樹脂（Ｂ）としては、公知のポリプロピレン系樹脂を用いることができるが、プロピレンに由来する構造単位の含有量が６０モル％以上であるものが好ましい。プロピレンに由来する構造単位の含有量は、好ましくは８０モル％以上、より好ましくは８０〜１００モル％、さらに好ましくは９０〜１００モル％、特に好ましくは９５〜９９モル％である。プロピレン以外に由来する構造単位としては、例えば、エチレンに由来する構造単位、１−ブテン、１−ヘキセン、１−ヘプテン、１−オクテン、４−メチル−１−ペンテン、１−ノネン、１−デセン等のα−オレフィンに由来する構造単位のほか、後述の変性剤に由来する構造単位なども挙げられる。
ポリプロピレン系樹脂（Ｂ）としては、例えば、ホモポリプロピレン、プロピレン−エチレンランダム共重合体、プロピレン−エチレンブロック共重合体、プロピレン−ブテンランダム共重合体、プロピレン−エチレン−ブテンランダム共重合体、プロピレン−ペンテンランダム共重合体、プロピレン−ヘキセンランダム共重合体、プロピレン−オクテンランダム共重合体、プロピレン−エチレン−ペンテンランダム共重合体、プロピレン−エチレン−ヘキセンランダム共重合体、及びこれらの変性物等が挙げられる。該変性物としては、ポリプロピレン系樹脂に変性剤をグラフト共重合して得られるものや、ポリプロピレン系樹脂の主鎖に変性剤を共重合させて得られるものなどが挙げられる。
【００３０】
これらの中でも、ポリプロピレン系樹脂（Ｂ）としては、変性物である極性基含有ポリプロピレン系樹脂（Ｂ１）が好ましい。ポリプロピレン系樹脂（Ｂ）として極性基含有ポリプロピレン系樹脂（Ｂ１）を用いることにより、製膜性に優れるだけでなく、熱可塑性重合体組成物の接着力も向上し、中間層（Ｙ）は金属成分に対しても良好な接着性能を発揮し、ポリプロピレン系樹脂層（Ｘ）及び加飾層（Ｚ）を強固に接着することができ、層間剥離を防ぐことができる。
極性基含有ポリプロピレン系樹脂（Ｂ１）が有する極性基としては、例えば、（メタ）アクリロイルオキシ基；水酸基；アミド基；塩素原子などのハロゲン原子；カルボキシル基；酸無水物基などが挙げられる。該極性基含有ポリプロピレン系樹脂（Ｂ１）の製造方法に特に制限はないが、プロピレン及び変性剤である極性基含有共重合性単量体を、公知の方法でランダム共重合、ブロック共重合又はグラフト共重合することによって得られる。これらの中でも、ランダム共重合、グラフト共重合が好ましく、グラフト共重合体がより好ましい。このほかにも、ポリプロピレン系樹脂を公知の方法で酸化又は塩素化などの反応に付することによっても得られる。
【００３１】
極性基含有共重合性単量体としては、例えば、酢酸ビニル、塩化ビニル、酸化エチレン、酸化プロピレン、アクリルアミド、不飽和カルボン酸又はそのエステルもしくは無水物が挙げられる。中でも、不飽和カルボン酸又はそのエステルもしくは無水物が好ましい。不飽和カルボン酸又はそのエステルもしくは無水物としては、例えば、（メタ）アクリル酸、（メタ）アクリル酸エステル、マレイン酸、無水マレイン酸、フマル酸、イタコン酸、無水イタコン酸、ハイミック酸、無水ハイミック酸などが挙げられる。中でも、マレイン酸、無水マレイン酸がより好ましい。これらの極性基含有共重合性単量体は、１種を単独で用いてもよいし、２種以上を組み合わせてもよい。
極性基含有ポリプロピレン系樹脂（Ｂ１）としては、接着性の観点から、極性基としてカルボキシル基を含有するポリプロピレン、つまりカルボン酸変性ポリプロピレン系樹脂が好ましく、マレイン酸変性ポリプロピレン系樹脂、無水マレイン酸変性ポリプロピレン系樹脂がより好ましい。
【００３２】
極性基含有ポリプロピレン系樹脂（Ｂ１）が有する極性基は、重合後に後処理されていてもよい。例えば、（メタ）アクリル酸基やカルボキシル基の金属イオンによる中和を行ってアイオノマーとしていてもよいし、メタノールやエタノールなどによってエステル化していてもよい。また、酢酸ビニルの加水分解などを行っていてもよい。
【００３３】
極性基含有ポリプロピレン系樹脂（Ｂ１）が有する極性基含有構造単位の、極性基含有ポリプロピレン系樹脂（Ｂ１）が有する全構造単位に対する割合は、好ましくは０．０１〜２０質量％である。０．０１質量％以上であれば接着性がより高くなる。極性基含有構造単位の割合が２０質量％以下であれば、熱可塑性エラストマー（Ａ）との親和性が向上し、力学特性が良好となり、ゲルの生成も抑えられる。同様の観点から、該割合は、好ましくは０．０１〜７質量％、より好ましくは０．０１〜５質量％、より好ましくは０．１〜３質量％、さらに好ましくは０．２〜１質量％である。極性基含有構造単位の割合が最適になるよう、高濃度で極性基含有構造単位を有するポリプロピレン系樹脂を、極性基含有構造単位を有しないポリプロピレン系樹脂で希釈したものを用いてもよい。
【００３４】
中間層（Ｙ）を構成する熱可塑性重合体組成物は、熱可塑性エラストマー（Ａ）１００質量部に対して、ポリプロピレン系樹脂（Ｂ）１〜５０質量部を含有する。ポリプロピレン系樹脂（Ｂ）が１質量部より少ないと、中間層（Ｙ）の製膜性が低下し、得られる多層フィルムの共押出製膜性が悪化する場合がある。一方、ポリプロピレン系樹脂（Ｂ）が５０質量部より多いと、加飾層（Ｚ）との接着力が低下し、層間剥離を起こす場合がある。これらの観点から、ポリプロピレン系樹脂（Ｂ）の含有量は、熱可塑性エラストマー（Ａ）１００質量部に対して、好ましくは５質量部以上であり、好ましくは４５質量部以下である。
これらより、ポリプロピレン系樹脂（Ｂ）の含有量は、熱可塑性エラストマー（Ａ）１００質量部に対して、好ましくは５〜４５質量部である。
【００３５】
［その他の任意成分］
中間層（Ｙ）を構成する熱可塑性重合体組成物は、本発明の効果を著しく損なわない範囲で、必要に応じてオレフィン系重合体、スチレン系重合体、ポリフェニレンエーテル系樹脂、ポリエチレングリコールなど、他の熱可塑性重合体を含有していてもよい。オレフィン系重合体としては、例えば、ポリエチレン、ポリプロピレン、ポリブテン、プロピレンとエチレンや１−ブテンなどの他のα−オレフィンとのブロック共重合体やランダム共重合体などが挙げられる。
他の熱可塑性重合体を含有させる場合、その含有量は、熱可塑性エラストマー（Ａ）１００質量部に対して、好ましくは１００質量部以下、より好ましくは５０質量部以下、より好ましくは２０質量部以下、さらに好ましくは１０質量部以下、特に好ましくは５質量部以下である。
【００３６】
中間層（Ｙ）を構成する熱可塑性重合体組成物は、発明の効果を損なわない範囲で、必要に応じて粘着付与樹脂、軟化剤、酸化防止剤、滑剤、光安定剤、加工助剤、顔料や色素などの着色剤、難燃剤、帯電防止剤、艶消し剤、シリコンオイル、ブロッキング防止剤、紫外線吸収剤、離型剤、発泡剤、抗菌剤、防カビ剤、香料などを含有していてもよい。
粘着付与樹脂としては、例えば脂肪族不飽和炭化水素樹脂、脂肪族飽和炭化水素樹脂、脂環式不飽和炭化水素樹脂、脂環式飽和炭化水素樹脂、芳香族炭化水素樹脂、水添芳香族炭化水素樹脂、ロジンエステル樹脂、水添ロジンエステル樹脂、テルペンフェノール樹脂、水添テルペンフェノール樹脂、テルペン樹脂、水添テルペン樹脂、芳香族炭化水素変性テルペン樹脂、クマロン・インデン樹脂、フェノール樹脂、キシレン樹脂などが挙げられる。
軟化剤としては、一般にゴム、プラスチックスに用いられる軟化剤を使用できる。例えばパラフィン系、ナフテン系、芳香族系のプロセスオイル；ジオクチルフタレート、ジブチルフタレートなどのフタル酸誘導体；ホワイトオイル、ミネラルオイル、エチレンとα−オレフィンのオリゴマー、パラフィンワックス、流動パラフィン、ポリブテン、低分子量ポリブタジエン、低分子量ポリイソプレンなどが挙げられる。これらの中でもプロセスオイルが好ましく、パラフィン系プロセスオイルがより好ましい。
酸化防止剤としては、例えばヒンダードフェノール系、リン系、ラクトン系、ヒドロキシル系の酸化防止剤などが挙げられる。これらの中でも、ヒンダードフェノール系酸化防止剤が好ましい。
【００３７】
中間層（Ｙ）を構成する熱可塑性重合体組成物が粘着付与樹脂を含有する場合、その含有量は、製膜性、熱安定性、製造コストの観点から１質量％未満であることが好ましく、０．５質量％未満であることがより好ましい。
【００３８】
中間層（Ｙ）を構成する熱可塑性重合体組成物の調製方法に特に制限はなく、前記成分を均一に混合し得る方法であればいずれの方法で調製してもよく、通常は溶融混練法が用いられる。溶融混練は、例えば、単軸押出機、２軸押出機、ニーダー、バッチミキサー、ローラー、バンバリーミキサーなどの溶融混練装置を用いて行うことができ、通常、好ましくは１７０〜２７０℃で溶融混練することにより、熱可塑性重合体組成物を得ることができる。
【００３９】
こうして得られた熱可塑性重合体組成物は、ＪＩＳ  Ｋ  ７２１０に準じた方法で、温度２３０℃、荷重２．１６ｋｇ（２１．２Ｎ）の条件下で測定したメルトフローレート（ＭＦＲ）が、好ましくは１〜５０ｇ／１０分、より好ましくは１〜３０ｇ／１０分、さらに好ましくは１〜２０ｇ／分の範囲にある。ＭＦＲがこの範囲であると、良好な成形加工性が得られ、中間層（Ｙ）の作製が容易となる。
【００４０】
熱可塑性重合体組成物の接着力は、圧縮成形法において１５Ｎ／２５ｍｍ以上であることが好ましく、３０Ｎ／２５ｍｍ以上であることがより好ましく、６０Ｎ／２５ｍｍ以上であることがさらに好ましい。ここで、接着力はＪＩＳ  Ｋ  ６８５４−２に準じて測定した値である。
【００４１】
＜加飾層（Ｚ）＞
加飾層（Ｚ）としては、樹脂フィルム、不織布、人工皮革、天然皮革などを用いることができる。中でも、加飾層（Ｚ）としては樹脂フィルムからなる層を少なくとも有するものが特に好ましい。
前記樹脂フィルムを構成する樹脂としては、例えばポリスチレン樹脂、ポリ塩化ビニル樹脂、アクリロニトリルスチレン樹脂、アクリロニトリルブタジエンスチレン樹脂、ポリカーボネート樹脂、（メタ）アクリル系樹脂、ポリエチレンテレフタレート（ＰＥＴ）、ポリブチレンテレフタレートなどのポリエステル樹脂；ナイロン６、ナイロン６６、ポリアミドエラストマーなどのポリアミド、ポリ塩化ビニル、ポリ塩化ビニリデン、ポリビニルアルコール、エチレン−ビニルアルコール共重合体、ポリアセタール、ポリフッ化ビニリデン、ポリウレタンなどが挙げられる。中でも透明性、耐候性、表面光沢性、耐擦傷性の観点から（メタ）アクリル系樹脂が好ましい。かかる（メタ）アクリル系樹脂としては、メタクリル樹脂（Ｆ）及び弾性体（Ｒ）を含む（メタ）アクリル系樹脂がより好ましい。
【００４２】
［メタクリル樹脂（Ｆ）］
メタクリル樹脂（Ｆ）はメタクリル酸メチルに由来する構造単位を好ましくは８０質量％以上、より好ましくは９０質量％以上有する。換言すると、メタクリル樹脂（Ｆ）はメタクリル酸メチル以外の単量体に由来する構造単位を好ましくは２０質量％以下、より好ましくは１０質量％以下有し、メタクリル酸メチルのみを単量体とする重合体であってもよい。
【００４３】
係るメタクリル酸メチル以外の単量体としては、アクリル酸メチル、アクリル酸エチル、アクリル酸ｎ−プロピル、アクリル酸イソプロピル、アクリル酸ｎ−ブチル、アクリル酸イソブチル、アクリル酸ｓ−ブチル、アクリル酸ｔｅｒｔ−ブチル、アクリル酸アミル、アクリル酸イソアミル、アクリル酸ｎ−へキシル、アクリル酸２−エチルへキシル、アクリル酸ペンタデシル、アクリル酸ドデシル、アクリル酸フェニル、アクリル酸ベンジル、アクリル酸フェノキシエチル、アクリル酸２−ヒドロキシエチル、アクリル酸２−エトキシエチル、アクリル酸グリシジル、アクリル酸アリル、アクリル酸シクロへキシル、アクリル酸ノルボルネニル、アクリル酸イソボニルなどのアクリル酸エステル；メタクリル酸エチル、メタクリル酸ｎ−プロピル、メタクリル酸イソプロピル、メタクリル酸ｎ−ブチル、メタクリル酸イソブチル、メタクリル酸ｓ−ブチル、メタクリル酸ｔｅｒｔ−ブチル、メタクリル酸アミル、メタクリル酸イソアミル、メタクリル酸ｎ−へキシル、メタクリル酸２−エチルへキシル、メタクリル酸ペンタデシル、メタクリル酸ドデシル、メタクリル酸フェニル、メタクリル酸ベンジル、メタクリル酸フェノキシエチル、メタクリル酸２−ヒドロキシエチル、メタクリル酸２−エトキシエチル、メタクリル酸グリシジル、メタクリル酸アリル、メタクリル酸シクロへキシル、メタクリル酸ノルボルネニル、メタクリル酸イソボニルなどのメタクリル酸メチル以外のメタクリル酸エステル；アクリル酸、メタクリル酸、無水マレイン酸、マレイン酸、イタコン酸などの不飽和カルボン酸；エチレン、プロピレン、１−ブテン、イソブチレン、１−オクテンなどのオレフィン；ブタジエン、イソプレン、ミルセンなどの共役ジエン；スチレン、α−メチルスチレン、ｐ−メチルスチレン、ｍ−メチルスチレンなどの芳香族ビニル化合物；アクリルアミド、メタクリルアミド、アクリロニトリル、メタクリロニトリル、酢酸ビニル、ビニルピリジン、ビニルケトン、塩化ビニル、塩化ビニリデン、フッ化ビニリデンなどが挙げられる。
【００４４】
メタクリル樹脂（Ｆ）の立体規則性は特に制限されず、例えばイソタクチック、ヘテロタクチック、シンジオタクチックなどの立体規則性を有するものを用いてもよい。
【００４５】
メタクリル樹脂（Ｆ）の重量平均分子量は好ましくは２０，０００〜１８０，０００の範囲であり、より好ましくは３０，０００〜１５０，０００の範囲である。重量平均分子量が２０，０００未満だと耐衝撃性や靭性が低下する傾向となり、１８０，０００より大きいとメタクリル樹脂（Ｆ）の流動性が低下し成形加工性が低下する傾向となる。
【００４６】
メタクリル樹脂（Ｆ）の製造方法は特に限定されず、メタクリル酸メチルを８０質量％以上含む単量体（混合物）を重合するか、メタクリル酸メチル以外の単量体と共重合して得られる。また、メタクリル樹脂（Ｆ）として市販品を用いてもよい。係る市販品としては、例えば「パラペットＨ１０００Ｂ」（ＭＦＲ：２２ｇ／１０分（２３０℃、３７．３Ｎ））、「パラペットＧＦ」（ＭＦＲ：１５ｇ／１０分（２３０℃、３７．３Ｎ））、「パラペットＥＨ」（ＭＦＲ：１．３ｇ／１０分（２３０℃、３７．３Ｎ））、「パラペットＨＲＬ」（ＭＦＲ：２．０ｇ／１０分（２３０℃、３７．３Ｎ））、「パラペットＨＲＳ」（ＭＦＲ：２．４ｇ／１０分（２３０℃、３７．３Ｎ））及び「パラペットＧ」（ＭＦＲ：８．０ｇ／１０分（２３０℃、３７．３Ｎ））［いずれも商品名、株式会社クラレ製］などが挙げられる。
【００４７】
［弾性体（Ｒ）］
弾性体（Ｒ）としてはブタジエン系ゴム、クロロプレン系ゴム、ブロック共重合体、多層構造体などが挙げられ、これらを単独で又は組み合わせて用いてもよい。これらの中でも透明性、耐衝撃性、分散性の観点からブロック共重合体又は多層構造体が好ましく、アクリル系ブロック共重合体（Ｇ）又は多層構造体（Ｅ）がより好ましい。
【００４８】
［アクリル系ブロック共重合体（Ｇ）］
アクリル系ブロック共重合体（Ｇ）はメタクリル酸エステル重合体ブロック（ｇ１）及びアクリル酸エステル重合体ブロック（ｇ２）を有する。ブロック共重合体（Ｇ）はメタクリル酸エステル重合体ブロック（ｇ１）及びアクリル酸エステル重合体ブロック（ｇ２）をそれぞれ１つのみ有していてもよいし、複数有していてもよい。
【００４９】
メタクリル酸エステル重合体ブロック（ｇ１）はメタクリル酸エステルに由来する構造単位を主たる構成単位とするものである。メタクリル酸エステル重合体ブロック（ｇ１）におけるメタクリル酸エステルに由来する構造単位の割合は、延伸性、表面硬度の観点から、好ましくは８０質量％以上、より好ましくは９０質量％以上、さらに好ましくは９５質量％以上、特に好ましくは９８質量％以上である。
【００５０】
係るメタクリル酸エステルとしては、例えばメタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔｅｒｔ−ブチル、メタクリル酸アミル、メタクリル酸イソアミル、メタクリル酸ｎ−ヘキシル、メタクリル酸シクロヘキシル、メタクリル酸２−エチルヘキシル、メタクリル酸ペンタデシル、メタクリル酸ドデシル、メタクリル酸イソボルニル、メタクリル酸フェニル、メタクリル酸ベンジル、メタクリル酸フェノキシエチル、メタクリル酸２−ヒドロキシエチル、メタクリル酸２−メトキシエチル、メタクリル酸グリシジル、メタクリル酸アリルなどが挙げられ、これらを１種単独で又は２種以上を組み合わせて重合できる。これらの中でも、透明性、耐熱性の観点から、メタクリル酸メチル、メタクリル酸エチル、メタクリル酸イソプロピル、メタクリル酸ｎ−ブチル、メタクリル酸ｔｅｒｔ−ブチル、メタクリル酸シクロヘキシル、メタクリル酸イソボルニルなどのメタクリル酸アルキルエステルが好ましく、メタクリル酸メチルがより好ましい。
【００５１】
メタクリル酸エステル重合体ブロック（ｇ１）はメタクリル酸エステル以外の単量体に由来する構造単位を含んでもよく、延伸性及び表面硬度の観点から、その割合は好ましくは２０質量％以下、より好ましくは１０質量％以下、さらに好ましくは５質量％以下、特に好ましくは２質量％以下である。前記メタクリル酸エステル以外の単量体としては、例えばアクリル酸エステル、不飽和カルボン酸、芳香族ビニル化合物、オレフィン、共役ジエン、アクリロニトリル、メタクリロニトリル、アクリルアミド、メタクリルアミド、酢酸ビニル、ビニルピリジン、ビニルケトン、塩化ビニル、塩化ビニリデン、フッ化ビニリデンなどが挙げられ、これらを１種単独で又は２種以上を組み合わせて使用できる。
【００５２】
メタクリル酸エステル重合体ブロック（ｇ１）の重量平均分子量は好ましくは５，０００〜１５０，０００の範囲であり、より好ましくは８，０００〜１２０，０００の範囲であり、さらに好ましくは１２，０００〜１００，０００の範囲である。重量平均分子量が５，０００未満だと弾性率が低く高温で延伸成形する場合に皺が生じる傾向となり、１５０，０００より大きいと延伸成形時に破断しやすくなる傾向となる。
【００５３】
アクリル系ブロック共重合体（Ｇ）がメタクリル酸エステル重合体ブロック（ｇ１）を複数有する場合、それぞれのメタクリル酸エステル重合体ブロック（ｇ１）を構成する構造単位の組成比や分子量は相互に同じであってもよいし、異なっていてもよい。
【００５４】
アクリル系ブロック共重合体（Ｇ）におけるメタクリル酸エステル重合体ブロック（ｇ１）の割合は、透明性、柔軟性、成形加工性及び表面平滑性の観点から、好ましくは１０質量％〜７０質量％の範囲であり、より好ましくは２５質量％〜６０質量％の範囲である。アクリル系ブロック共重合体（Ｇ）にメタクリル酸エステル重合体ブロック（ｇ１）が複数含まれる場合、前記の割合はすべてのメタクリル酸エステル重合体ブロック（ｇ１）の合計質量に基づいて算出する。
【００５５】
アクリル酸エステル重合体ブロック（ｇ２）はアクリル酸エステルに由来する構造単位を主たる構成単位とするものである。アクリル酸エステル重合体ブロック（ｇ２）におけるアクリル酸エステルに由来する構造単位の割合は、三次元被覆成形性及び延伸性の観点から好ましくは４５質量％以上、より好ましくは５０質量％以上、さらに好ましくは６０質量％以上、特に好ましくは９０質量％以上である。
【００５６】
係るアクリル酸エステルとしては、例えばアクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−ヘキシル、アクリル酸シクロヘキシル、アクリル酸２−エチルヘキシル、アクリル酸ペンタデシル、アクリル酸ドデシル、アクリル酸イソボルニル、アクリル酸フェニル、アクリル酸ベンジル、アクリル酸フェノキシエチル、アクリル酸２−ヒドロキシエチル、アクリル酸２−メトキシエチル、アクリル酸グリシジル、アクリル酸アリルなどが挙げられ、これらを１種単独で又は２種以上を組み合わせて重合できる。
【００５７】
アクリル酸エステル重合体ブロック（ｇ２）は、延伸性、透明性の観点から、アクリル酸アルキルエステル及び（メタ）アクリル酸芳香族エステルからなることが好ましい。アクリル酸アルキルエステルとしては、例えばアクリル酸メチル、アクリル酸エチル、アクリル酸イソプロピル、アクリル酸ｎ−ブチル、アクリル酸２−エチルヘキシル、アクリル酸ドデシルなどが挙げられる。これらのうち、アクリル酸ｎ−ブチル、アクリル酸２−エチルヘキシルが好ましい。
【００５８】
（メタ）アクリル酸芳香族エステルはアクリル酸芳香族エステル又はメタクリル酸芳香族エステルを意味し、芳香環を含む化合物が（メタ）アクリル酸にエステル結合してなる。係る（メタ）アクリル酸芳香族エステルとしては、例えばアクリル酸フェニル、アクリル酸ベンジル、アクリル酸フェノキシエチル、アクリル酸スチリル、メタクリル酸フェニル、メタクリル酸ベンジル、メタクリル酸フェノキシエチル、メタクリル酸スチリルなどが挙げられる。中でも透明性の観点から、メタクリル酸フェニル、メタクリル酸ベンジル、メタクリル酸フェノキシエチル、アクリル酸ベンジルが好ましい。
【００５９】
アクリル酸エステル重合体ブロック（ｇ２）がアクリル酸アルキルエステル及び（メタ）アクリル酸芳香族エステルからなる場合、透明性の観点から該アクリル酸エステル重合体ブロック（ｇ２）はアクリル酸アルキルエステルに由来する構造単位５０〜９０質量％及び（メタ）アクリル酸芳香族エステルに由来する構造単位５０〜１０質量％を含むことが好ましく、アクリル酸アルキルエステルに由来する構造単位６０〜８０質量％及び（メタ）アクリル酸芳香族エステルに由来する構造単位４０〜２０質量％を含むことがより好ましい。
【００６０】
アクリル酸エステル重合体ブロック（ｇ２）はアクリル酸エステル以外の単量体に由来する構造単位を含んでもよく、アクリル酸エステル重合体ブロック（ｇ２）においてその含有量は好ましくは５５質量％以下であり、より好ましくは５０質量％以下であり、さらに好ましくは４０質量％以下であり、特に好ましくは１０質量％以下である。アクリル酸エステル以外の単量体としては、例えばメタクリル酸エステル、不飽和カルボン酸、芳香族ビニル化合物、オレフィン、共役ジエン、アクリロニトリル、メタクリロニトリル、アクリルアミド、メタクリルアミド、酢酸ビニル、ビニルピリジン、ビニルケトン、塩化ビニル、塩化ビニリデン、フッ化ビニリデンなどが挙げられ、これらを１種単独で又は２種以上を組み合わせて使用できる。
【００６１】
アクリル酸エステル重合体ブロック（ｇ２）の重量平均分子量は、好ましくは５，０００〜１２０，０００の範囲であり、より好ましくは１５，０００〜１１０，０００の範囲であり、さらに好ましくは３０，０００〜１００，０００の範囲である。
【００６２】
ブロック共重合体（Ｇ）がアクリル酸エステル重合体ブロック（ｇ２）を複数有する場合、それぞれのアクリル酸エステル重合体ブロック（ｇ２）を構成する構造単位の組成比や分子量は相互に同じであってもよいし、異なっていてもよい。
【００６３】
なお、メタクリル酸エステル重合体ブロック（ｇ１）の重量平均分子量及びアクリル酸エステル重合体ブロック（ｇ２）の重量平均分子量は、ブロック共重合体（Ｇ）を製造する過程において、重合中及び重合後にサンプリングを行なって測定した中間生成物及び最終生成物（ブロック共重合体（Ｇ））の重量平均分子量から算出される値である。各重量平均分子量はＧＰＣで測定した標準ポリスチレン換算値である。
【００６４】
アクリル系ブロック共重合体（Ｇ）におけるアクリル酸エステル重合体ブロック（ｇ２）の割合は、透明性、柔軟性、成形加工性、表面平滑性の観点から、好ましくは３０〜９０質量％の範囲であり、より好ましくは４０〜７５質量％の範囲である。アクリル系ブロック共重合体（Ｇ）にアクリル酸エステル重合体ブロック（ｇ２）が複数含まれる場合、係る割合はすべてのアクリル酸エステル重合体ブロック（ｇ２）の合計質量に基づいて算出する。
【００６５】
アクリル系ブロック共重合体（Ｇ）におけるメタクリル酸エステル重合体ブロック（ｇ１）とアクリル酸エステル重合体ブロック（ｇ２）の結合形態は特に限定されず、例えばメタクリル酸エステル重合体ブロック（ｇ１）の一末端にアクリル酸エステル重合体ブロック（ｇ２）の一末端が繋がった構造（（ｇ１）−（ｇ２）構造）；メタクリル酸エステル重合体ブロック（ｇ１）の両末端にアクリル酸エステル重合体ブロック（ｇ２）の一末端が繋がった構造（（ｇ２）−（ｇ１）−（ｇ２）構造）；アクリル酸エステル重合体ブロック（ｂ２）の両末端にメタクリル酸エステル重合体ブロック（ｇ１）の一末端が繋がった構造（（ｇ１）−（ｇ２）−（ｇ１）構造）など、メタクリル酸エステル重合体ブロック（ｇ１）及びアクリル酸エステル重合体ブロック（ｇ２）が直列に繋がった構造が挙げられる。また、複数の（ｇ１）−（ｇ２）構造のブロック共重合体の一末端が繋がった放射状構造（［（ｇ１）−（ｇ２）−］nＸ構造及び［（ｇ２）−（ｇ１）−］nＸ構造）；複数の（ｇ１）−（ｇ２）−（ｇ１）構造のブロック共重合体の一末端が繋がった放射状構造（［（ｇ１）−（ｇ２）−（ｇ１）−］nＸ構造）；複数の（ｇ２）−（ｇ１）−
（ｇ２）構造のブロック共重合体の一末端が繋がった放射状構造（［（ｇ２）−（ｇ１）−（ｇ２）−］nＸ構造）などを有する星型ブロック共重合体や、分岐構造を有するブロ
ック共重合体などが挙げられる。なお、ここでＸはカップリング剤残基を表す。これらのうち、表面平滑性及び耐衝撃性の観点から、ジブロック共重合体、トリブロック共重合体、星型ブロック共重合体が好ましく、（ｇ１）−（ｇ２）構造のジブロック共重合体、（ｇ１）−（ｇ２）−（ｇ１）構造のトリブロック共重合体、［（ｇ１）−（ｇ２）−］n
Ｘ構造の星形ブロック共重合体、［（ｇ１）−（ｇ２）−（ｇ１）−］nＸ構造の星形ブ
ロック共重合体がより好ましく、（ｇ１）−（ｇ２）−（ｇ１）構造のトリブロック共重合体がさらに好ましい。
【００６６】
アクリル系ブロック共重合体（Ｇ）はメタクリル酸エステル重合体ブロック（ｇ１）及びアクリル酸エステル重合体ブロック（ｇ２）以外の重合体ブロック（ｇ３）を有してもよい。重合体ブロック（ｇ３）を構成する主たる構造単位はメタクリル酸エステル及びアクリル酸エステル以外の単量体に由来する構造単位であり、係る単量体としては、例えばエチレン、プロピレン、１−ブテン、イソブチレン、１−オクテンなどのオレフィン；ブタジエン、イソプレン、ミルセンなどの共役ジエン；スチレン、α−メチルスチレン、ｐ-メチルスチレン、ｍ−メチルスチレンなどの芳香族ビニル化合物；酢酸ビニル、ビニル
ピリジン、アクリロニトリル、メタクリロニトリル、ビニルケトン、塩化ビニル、塩化ビニリデン、フッ化ビニリデン、アクリルアミド、メタクリルアミド、ε−カプロラクトン、バレロラクトンなどが挙げられる。
【００６７】
アクリル系ブロック共重合体（Ｇ）は、分子鎖中又は分子鎖末端に水酸基、カルボキシル基、酸無水物、アミノ基などの官能基を有してもよい。
【００６８】
アクリル系ブロック共重合体（Ｇ）の重量平均分子量は好ましくは６０,０００〜４００，０００の範囲であり、より好ましくは６０，０００〜２００，０００の範囲である。アクリル系ブロック共重合体（Ｇ）の重量平均分子量が６０，０００未満だと溶融押出成形において十分な溶融張力を保持できず良好なフィルムが得られにくく、また得られたフィルムの破断強度などの力学物性が低下する傾向となり、４００，０００より大きいと溶融樹脂の粘度が高くなり、溶融押出成形で得られるフィルムの表面に微細なシボ調の凹凸や未溶融物（高分子量体）に起因するブツが生じ、良好なフィルムが得られにくい傾向となる。
【００６９】
アクリル系ブロック共重合体（Ｇ）の分子量分布は好ましくは１．０〜２．０の範囲であり、より好ましくは１．０〜１．６の範囲である。このような範囲内に分子量分布があることで、加飾層においてブツの発生原因となる未溶融物の含有量を低減できる。なお、重量平均分子量及び数平均分子量はＧＰＣで測定した標準ポリスチレン換算の分子量である。
【００７０】
アクリル系ブロック共重合体（Ｇ）の屈折率は好ましくは１．４８５〜１．４９５の範囲であり、より好ましくは１．４８７〜１．４９３の範囲である。屈折率がこの範囲内であると、得られる基材層の透明性が高くなる。なお、屈折率は波長５８７．６ｎｍ（ｄ線）で測定した値である。
【００７１】
アクリル系ブロック共重合体（Ｇ）の製造方法は特に限定されず、公知の手法に準じた方法を採用でき、例えば各重合体ブロックを構成する単量体をリビング重合する方法が一般に使用される。このようなリビング重合の手法としては、例えば有機アルカリ金属化合物を重合開始剤として用いアルカリ金属又はアルカリ土類金属塩などの鉱酸塩の存在下でアニオン重合する方法；有機アルカリ金属化合物を重合開始剤として用い有機アルミニウム化合物の存在下でアニオン重合する方法；有機希土類金属錯体を重合開始剤として用い重合する方法；α−ハロゲン化エステル化合物を開始剤として用い銅化合物の存在下でラジカル重合する方法などが挙げられる。また、多価ラジカル重合開始剤や多価ラジカル連鎖移動剤を用いて各ブロックを構成するモノマーを重合させ、アクリル系ブロック共重合体（Ｇ）を含有する混合物として製造する方法なども挙げられる。これらの方法のうち、アクリル系ブロック共重合体（Ｇ）を高純度で得られ、また分子量や組成比の制御が容易であり、かつ経済的であることから、有機アルカリ金属化合物を重合開始剤として用い有機アルミニウム化合物の存在下でアニオン重合する方法が好ましい。
【００７２】
［多層構造体（Ｅ）］
多層構造体（Ｅ）は内層（ｅ２）及び外層（ｅ１）の少なくとも２層を有し、内層（ｅ２）及び外層（ｅ１）が中心層から最外層方向へこの順に配されている層構造を少なくとも一つ有している。多層構造体（Ｅ）は内層（ｅ２）の内側又は外層（ｅ１）の外側にさらに架橋性樹脂層（ｅ３）を有してもよい。
【００７３】
内層（ｅ２）は、アクリル酸アルキルエステル及び架橋性単量体を有する単量体混合物を共重合してなる架橋弾性体から構成される層である。
係るアクリル酸アルキルエステルとしては、アルキル基の炭素数が２〜８の範囲であるアクリル酸アルキルエステルが好ましく用いられ、ブチルアクリレート、２−エチルヘキシルアクリレートなどが挙げられる。内層（ｅ２）の共重合体を形成させるために使用される全単量体混合物におけるアクリル酸アルキルエステルの割合は、耐衝撃性の点から、好ましくは７０〜９９．８質量％の範囲であり、より好ましくは８０〜９０質量％である。
【００７４】
内層（ｅ２）に用いられる架橋性単量体は一分子内に重合性炭素−炭素二重結合を少なくとも２個有するものであればよく、例えばエチレングリコールジメタクリレート、ブタンジオールジメタクリレートなどグリコール類の不飽和カルボン酸ジエステル、アクリル酸アリル、メタクリル酸アリル、ケイ皮酸アリルなど不飽和カルボン酸のアルケニルエステル、フタル酸ジアリル、マレイン酸ジアリル、トリアリルシアヌレート、トリアリルイソシアヌレートなど多塩基酸のポリアルケニルエステル、トリメチロールプロパントリアクリレートなど多価アルコールの不飽和カルボン酸エステル、ジビニルベンゼンなどが挙げられ、不飽和カルボン酸のアルケニルエステルや多塩基酸のポリアルケニルエステルが好ましい。全単量体混合物における架橋性単量体の量は、基材層の耐衝撃性、耐熱性及び表面硬度を向上させる観点から、０．２〜３０質量％の範囲が好ましく、０．２〜１０質量％の範囲がより好ましい。
【００７５】
内層（ｅ２）を形成する単量体混合物は他の単官能性単量体をさらに有してもよい。係る単官能性単量体は、例えばメタクリル酸メチル、エチルメタクリレート、ｎ−プロピルメタクリレート、イソプロピルメタクリレート、ｎ−ブチルメタクリレート、イソブチルメタクリレート、ペンチルメタクリレート、ヘキシルメタクリレート、オクチルメタクリレート、２−エチルヘキシルメタクリレート、シクロヘキシルメタクリレート、ドデシルメタクリレート、ミリスチルメタクリレート、パルミチルメタクリレート、ステアリルメタクリレート、ベヘニルメタクリレートなどのアルキルメタクリレート；フェニルメタクリレートなどのメタクリル酸とフェノール類のエステル、ベンジルメタクリレートなどのメタクリル酸と芳香族アルコールとのエステルなどのメタクリル酸エステル；スチレン、α−メチルスチレン、１−ビニルナフタレン、３−メチルスチレン、４−プロピルスチレン、４−シクロヘキシルスチレン、４−ドデシルスチレン、２−エチル−４−ベンジルスチレン、４−（フェニルブチル）スチレン、ハロゲン化スチレンなどの芳香族ビニル系単量体；アクリロニトリル、メタクリロニトリルなどのシアン化ビニル系単量体；ブタジエン、イソプレンなどの共役ジエン系単量体などが挙げられる。全単量体混合物における他の単官能性単量体の量は、基材層の耐衝撃性を向上させる観点から、好ましくは２４．５質量％以下であり、より好ましくは２０質量％以下である。
【００７６】
外層（ｅ１）は基材層の耐熱性の点からメタクリル酸メチルを８０質量％以上、好ましくは９０質量％以上含有する単量体混合物を重合してなる硬質熱可塑性樹脂から構成される。また、硬質熱可塑性樹脂は他の単官能性単量体を２０質量％以下、好ましくは１０質量％以下含む。
【００７７】
他の単官能性単量体としては、例えばメチルアクリレート、ブチルアクリレート、２−エチルヘキシルアクリレートなどのアクリル酸アルキルエステル；アクリル酸；メタクリル酸などが挙げられる。
【００７８】
多層構造体（Ｅ）における内層（ｅ２）及び外層（ｅ１）の含有率は、得られる基材層の耐衝撃性、耐熱性、表面硬度、取扱性及びメタクリル樹脂（Ｆ）との溶融混練の容易さなどの観点から、多層構造体（Ｅ）の質量（例えば２層からなる場合は内層（ｅ２）及び外層（ｅ１）の総量）を基準として、内層（ｅ２）の含有率が４０〜８０質量％の範囲から選ばれ、外層（ｅ１）の含有率が２０〜６０質量％の範囲から選ばれることが好ましい。
【００７９】
多層構造体（Ｅ）を製造するための方法は特に限定されないが、多層構造体（Ｅ）の層構造の制御の観点から乳化重合により製造されることが好ましい。
【００８０】
加飾層（Ｚ）を構成する（メタ）アクリル系樹脂がメタクリル樹脂（Ｆ）及び弾性体（Ｒ）を含む場合、各成分の含有量は、メタクリル樹脂（Ｆ）と弾性体（Ｒ）との合計１００質量部に対して、メタクリル樹脂（Ｆ）の含有量が１０〜９９質量部であり、弾性体（Ｒ）の含有量が９０〜１質量部であることが好ましい。メタクリル樹脂（Ｆ）の含有量が１０質量部未満だと、加飾層（Ｚ）の表面硬度が低下する傾向となる。より好ましくは、メタクリル樹脂（Ｆ）と弾性体（Ｒ）との合計１００質量部に対して、メタクリル樹脂（Ｆ）の含有量が５５〜９０質量部であり、弾性体（Ｒ）の含有量が４５〜１０質量部である。さらに好ましくは、メタクリル樹脂（Ｆ）の含有量が７０〜９０質量部であり、弾性体（Ｒ）の含有量が３０〜１０質量部である。
【００８１】
前記（メタ）アクリル系樹脂は各種の添加剤、例えば酸化防止剤、熱安定剤、滑剤、加工助剤、帯電防止剤、熱劣化防止剤、紫外線吸収剤、光安定剤、高分子加工助剤、着色剤、耐衝撃助剤などを含有してもよい。
【００８２】
また、前記樹脂フィルムは、前記（メタ）アクリル系樹脂と他の重合体とを混合して構成されたものでもよい。係る他の重合体としては、例えばポリエチレン、ポリプロピレン（ＰＰ）、ポリブテン−１、ポリ−４−メチルペンテン−１、ポリノルボルネンなどのポリオレフィン樹脂；エチレン系アイオノマー；ポリスチレン、スチレン−無水マレイン酸共重合体、ハイインパクトポリスチレン、アクリロニトリル−スチレン共重合体、アクリロニトリル−ブタジエン−スチレン共重合体（ＡＢＳ）、アクリロニトリル−エチレン−スチレン共重合体、アクリロニトリル−アクリル酸エステル−スチレン共重合体、アクリロニトリル−塩素化ポリエチレン−スチレン共重合体、メタクリル酸メチル−ブタジエン−スチレン共重合体などのスチレン系樹脂；メチルメタクリレート−スチレン共重合体；ポリエチレンテレフタレート（ＰＥＴ）、ポリブチレンテレフタレートなどのポリエステル樹脂；ナイロン６、ナイロン６６、ポリアミドエラストマーなどのポリアミド；ポリカーボネート、ポリ塩化ビニル、ポリ塩化ビニリデン、ポリビニルアルコール、エチレン−ビニルアルコール共重合体、ポリアセタール、ポリフッ化ビニリデン、ポリウレタン、変性ポリフェニレンエーテル、ポリフェニレンスルフィド、シリコーン変性樹脂；アクリルゴム、シリコーンゴム；スチレン−エチレン／プロピレン−スチレン共重合体、スチレン−エチレン／ブタジエン−スチレン共重合体、スチレン−イソプレン−スチレン共重合体などのスチレン系熱可塑性エラストマー；イソプレンゴム、エチレンプロピレンゴム、エチレンプロピレンジエンゴムなどのオレフィン系ゴムなどが挙げられる。
【００８３】
前記樹脂フィルムの原料となる樹脂の調整方法に特に制限はなく、前記成分を均一に混合し得る方法であればいずれの方法で調製してもよいが、溶融混練して混合する方法が好ましい。混合操作は、例えばニーダールーダー、押出機、ミキシングロール、バンバリーミキサーなどの既知の混合又は混練装置を使用でき、混練性、相溶性を向上させる観点から、二軸押出機を使用することが好ましい。混合・混練時の温度は使用する樹脂の溶融温度などに応じて適宜調節すればよく、通常１１０〜３００℃の範囲である。二軸押出機を使用し溶融混練する場合、着色抑制の観点から、ベントを使用し、減圧下で及び／又は窒素雰囲気下で溶融混練することが好ましい。なお、フィルム化方法については後述する。
【００８４】
加飾層（Ｚ）は着色されていてもよい。着色法としては、樹脂フィルムを構成する樹脂自体に、顔料又は染料を含有させ、フィルム化前の樹脂自体を着色する方法；樹脂フィルムを、染料が分散した液中に浸漬して着色させる染色法などが挙げられるが、特にこれらに限定されるものではない。
【００８５】
加飾層（Ｚ）は印刷が施されていてもよい。印刷によって絵柄、文字、図形などの模様、色彩が付与される。模様は有彩色のものであっても、無彩色のものであってもよい。印刷は、印刷層の退色を防ぐために、中間層（Ｙ）と接する側に施すのが好ましい。
【００８６】
加飾層（Ｚ）は蒸着が施されていてもよい。たとえば、インジウム蒸着によって、金属調、光沢が付与される。蒸着は、中間層（Ｙ）と接する側に施すのが好ましい。
【００８７】
加飾層（Ｚ）に（メタ）アクリル系樹脂フィルムを用いる場合、表面がＪＩＳ鉛筆硬度（厚さ７５μｍ）で、好ましくはＨＢ又はそれよりも硬く、より好ましくはＦ又はそれよりも硬く、さらに好ましくはＨ又はそれよりも硬い。表面が硬い（メタ）アクリル系樹脂フィルムを加飾層（Ｚ）に用いることにより、傷つき難いので、意匠性の要求される成形品の表面の加飾兼保護フィルムとして好適に用いられる。
【００８８】
＜多層フィルムの製造方法＞
本発明の多層フィルムは、ポリプロピレン系樹脂層（Ｘ）、中間層（Ｙ）及び加飾層（Ｚ）を有し、これらが（Ｘ）−（Ｙ）−（Ｚ）の順で積層するように製造できれば特に製造方法に制限はない。以下、製造方法の一例を詳細に説明する。
【００８９】
まず、加飾層（Ｚ）となる樹脂フィルムを製造する。ここでは（メタ）アクリル系樹脂フィルムを例に説明するが、他の樹脂フィルムについても同様である。（メタ）アクリル系樹脂フィルムの製造は、Ｔダイ法、インフレーション法、溶融流延法、カレンダー法等の公知の方法を用いて行うことができる。良好な表面平滑性、低ヘイズのフィルムが得られるという観点から、（メタ）アクリル系樹脂の溶融混練物をＴダイから溶融状態で押し出し、その両面を鏡面ロール表面又は鏡面ベルト表面に接触させて成形する工程を含む方法が好ましい。この際に用いるロール又はベルトは、いずれも金属製であることが好ましい。
【００９０】
Ｔダイ法による製造方法の場合、単軸あるいは二軸押出スクリューのついたエクストルーダ型溶融押出装置等が使用できる。本発明のフィルムを製造するための溶融押出温度は好ましくは２００〜３００℃、より好ましくは２２０〜２７０℃である。また、溶融押出装置を使用し、溶融押出しする場合、着色抑制の観点から、ベントを使用し、減圧下での溶融押出し、あるいは窒素気流下での溶融押出しを行なうことが好ましい。
【００９１】
また、良好な表面平滑性、良好な表面光沢、低ヘイズのフィルムが得られるという観点から、フィルムを挟み込む鏡面ロール若しくは鏡面ベルトの少なくとも一方の表面温度を６０℃以上で且つフィルムを挟み込む鏡面ロール若しくは鏡面ベルトの両方の表面温度を１３０℃以下とすることが好ましい。
【００９２】
（メタ）アクリル系樹脂フィルムの厚さは、５００μｍ以下であることが好ましい。５００μｍより厚くなると、ラミネート性、ハンドリング性、切断性・打抜き性などの二次加工性が低下し、フィルムとしての使用が困難になるとともに、単位面積あたりの単価も増大し、経済的に不利であるため好ましくない。当該フィルムの厚さとしては４０〜３００μｍがより好ましく、５０〜２５０μｍが特に好ましい。
【００９３】
（メタ）アクリル系樹脂フィルムは、延伸処理が施されたものであってもよい。延伸処理によって、機械的強度が高まり、ひび割れし難いフィルムを得ることができる。延伸方法は特に限定されず、同時二軸延伸法、逐次二軸延伸法、チュブラー延伸法、圧延法などが挙げられる。
【００９４】
上記とは別に、前記ポリプロピレン系樹脂層（Ｘ）及び中間層（Ｙ）からなる積層フィルムを製造する。積層方法としては、ポリプロピレン系樹脂層（Ｘ）に溶媒によって希釈した中間層（Ｙ）の溶液を塗布する溶液塗工法、ポリプロピレン系樹脂層（Ｘ）に中間層（Ｙ）の溶融体を塗工するホットメルト塗工法、ポリプロピレン系樹脂層（Ｘ）と中間層（Ｙ）の溶融体をダイ内で積層する共押出成形法を挙げることができる。共押出成形法は、Ｔダイ法、インフレーション法等の公知の方法を用いて行うことができる。Ｔダイ法にはマルチマニホールド法、フィードブロック法が挙げることができる。特に、厚み精度の観点から、マルチマニホールド法による共押出成形が好ましい。共押出成形した後に、良好な表面平滑性のフィルムが得られるという観点から、溶融混練物をＴダイから溶融状態で押し出し、その両面を鏡面ロール表面又は鏡面ベルト表面に接触させて成形する工程を含む方法が好ましい。この際に用いるロール又はベルトは、いずれも金属製又はシリコーンゴム製であることが好ましい。
【００９５】
続いて、前記ポリプロピレン系樹脂層（Ｘ）及び前記中間層（Ｙ）を有する積層フィルムに、二本の加熱ロールを用いた熱ラミネートによって加飾層（Ｚ）を貼合することによって多層フィルムを得る。熱ラミネート方法については特に限定はない。
【００９６】
共押出成形時のフィルム引取安定性の観点から、前記ポリプロピレン系樹脂層（Ｘ）と前記中間層（Ｙ）の、温度２３０℃、荷重２．１６ｋｇ（２１．２Ｎ）下におけるＭＦＲ比（Ｙ）／（Ｘ）は１〜１０が好ましく、３〜１０がより好ましい。ＭＦＲ比が１よりも小さいとフィルム厚み及び幅の不安定化が起こる場合がある。
【００９７】
ポリプロピレン系樹脂層（Ｘ）の厚さは、５００μｍ以下であることが好ましい。５００μｍより厚くなると、ラミネート性、ハンドリング性、切断性・打抜き性などの二次加工性が低下し、多層フィルム（α）としての使用が困難になるとともに、単位面積あたりの単価も増大し、経済的に不利であるため好ましくない。ポリプロピレン系樹脂層（Ｘ）の厚さとしては５０〜３００μｍがより好ましく、１００〜２５０μｍが特に好ましい。
【００９８】
中間層（Ｙ）の厚さは、５００μｍ以下であることが好ましい。５００μｍより厚くなると、ラミネート性、ハンドリング性、切断性・打抜き性などの二次加工性が低下し、多層フィルム（α）としての使用が困難になるとともに、単位面積あたりの単価も増大し、経済的に不利であるため好ましくない。中間層（Ｙ）の厚さとしては３０〜２００μｍがより好ましく、５０〜２００μｍがより好ましく、８０〜１５０μｍが特に好ましい。
【００９９】
前記ポリプロピレン系樹脂層（Ｘ）に対する前記中間層（Ｙ）の厚さの比（Ｙ）／（Ｘ）は０．４〜１．５であることが好ましい。当該厚さの比（Ｙ）／（Ｘ）が前記範囲であると、中間層（Ｙ）とポリプロピレン系樹脂層（Ｘ）又は中間層（Ｙ）と加飾層（Ｚ）との接着強度に優れ、成形加工時のハンドリング性が良好である。
【０１００】
多層フィルムの全厚みは、１０００μｍ未満であることが好ましい。多層フィルムの厚みが１０００μｍ未満であれば、後述する成形体の製造に際し、三次元曲面の表面を有する物品に対して被覆成形性がよく、成形加工が行いやすい。
【０１０１】
［成形体］
本発明の成形体は、本発明の多層フィルムとポリオレフィン系樹脂（β）とを有する成形体であって、前記多層フィルム中のポリプロピレン系樹脂層（Ｘ）がポリオレフィン系樹脂（β）に積層することを特徴とするものである。以下、本発明の多層フィルムを多層フィルム（α）と称する。本発明の成形体は、多層フィルム（α）における加飾層（Ｚ）が最表層に設けられており、それによって表面平滑性、表面硬度、表面光沢などの意匠性に優れる。
【０１０２】
［ポリオレフィン系樹脂（β）］
本発明に用いられるポリオレフィン系樹脂（β）は、例えばプロピレンの単独重合体、エチレンの単独重合体、エチレン含有量が１〜３０重量％、好ましくは５〜２８重量％のプロピレン及びエチレンのブロック共重合体又はランダム共重合体、エチレン含有量が１〜３０重量％、好ましくは５〜２８重量％のプロピレン及び／又はエチレンとα−オレフィンのブロック共重合体又はランダム共重合体、オレフィン系熱可塑性エラストマー及びこれらの混合物等が挙げられる。
【０１０３】
上記共重合体におけるα−オレフィンとしては、例えば１−ブテン、１−ペンテン、３−メチル−１−ブテン、１−ヘキセン、３−メチル−１−ペンテン、４−メチル−１−ペンテン、１−ヘプテン、１−オクテン、１−ノネン、１−デセン、１−ドデセン、１−テトラデセン、１−ヘキサデセン、１−オクタデセン、１−エイコセン等の炭素数２０以下のα−オレフィンが挙げられる。これらのα−オレフィンは、１種単独で又は２種以上を組み合わせて用いることができる。上記共重合体におけるα−オレフィンの共重合割合は、該共重合体中、通常１〜３０重量％、好ましくは１〜２０重量％である。
上記ポリオレフィン系樹脂（β）としては、ポリプロピレン系樹脂であることが好ましい。ポリプロピレン系樹脂としては、例えば、ホモポリプロピレン、プロピレン−エチレンランダム共重合体、プロピレン−エチレンブロック共重合体、プロピレン−ブテンランダム共重合体、プロピレン−エチレン−ブテンランダム共重合体、プロピレン−ペンテンランダム共重合体、プロピレン−ヘキセンランダム共重合体、プロピレン−オクテンランダム共重合体、プロピレン−エチレン−ペンテンランダム共重合体、プロピレン−エチレン−ヘキセンランダム共重合体等が好ましく用いられる。
【０１０４】
上記ポリオレフィン系樹脂（β）の温度２３０℃、荷重２．１６ｋｇ（２１．２Ｎ）におけるメルトフローレイト（ＭＦＲ）は特に限定されないが、射出成形性の観点から、例えば、５〜２０ｇ／１０分程度が好ましい。
【０１０５】
［成形体の製造方法］
本発明の成形体の製造方法は、多層フィルム（α）中のポリプロピレン系樹脂層（Ｘ）がポリオレフィン系樹脂（β）に積層する限り特に制限されない。例えば、多層フィルム（α）を、ポリオレフィン系樹脂（β）の表面に、加熱下で真空成形・圧空成形・圧縮成形することにより、本発明の積層体を得ることができる。
【０１０６】
本発明の成形体の製造方法のうち、特に好ましい方法は、射出成形同時貼合法と一般に呼ばれている方法である。
この射出成形同時貼合法は、多層フィルム（α）を射出成形用雌雄金型間に挿入し、その金型にポリプロピレン系樹脂層（Ｘ）側の面から溶融したポリオレフィン系樹脂（β）を射出して、射出成形体を形成すると同時に、その成形体に多層フィルム（α）を貼合する方法である。
【０１０７】
前記方法について、図を用いてより詳細に説明する。
図１中、１は多層フィルム（α），２ａはキャビティ部２ｃを有する可動側型，２ｂはコア部２ｄを有する固定側型，２ｅはスプルーブッシュ，３は射出成形機の射出部本体，３ａはノズル，３ｂはシリンダ，３ｃはインラインスクリュ，４はゲート，５は射出成形体（ポリオレフィン系樹脂（β）），５ａはポリオレフィン系樹脂（β）の溶融樹脂，１０は積層成形体である。可動側型２ａと固定側型２ｂとは一対になって射出成形用金型２を構成する。なお、本実施形態においては、可動側型２ａは射出成形用金型の雌型、固定側型２ｂは射出成形用金型２の雄型であり、キャビティ部２ｃとコア部２ｄとはキャビティｃを形成する。
【０１０８】
本実施形態の積層成形体の製造方法においては、図１（ａ）に示すように、可動側型２ａの凹状のキャビティ部２ｃに多層フィルム（α）１をインサートさせる。このとき、多層フィルム（α）１のポリプロピレン系樹脂層（Ｘ）が露出した面を溶融樹脂が射出される側に向くように収容する。このように多層フィルム（α）を収容することにより、射出されたポリオレフィン系樹脂（β）の熱によって、ポリプロピレン系樹脂層（Ｘ）の表層が溶融し融着することで、多層フィルム（α）とポリオレフィン系樹脂（β）とが強固に接着することが可能となる。
【０１０９】
なお、多層フィルム（α）１は、溶融樹脂の射出時に位置ずれすることを抑制するために、キャビティ部２ｃに固定されてもよい。固定手段の具体例としては、例えば、可動側型表面に両面テープで貼り付けたり、真空吸着させたり、キャビティ部２ｃに突起を設けて多層フィルム（α）をはめ込んだりする方法等が挙げられる。
【０１１０】
金型に挿入される多層フィルム（α）は、平らなものそのままであってもよいし、真空成形、圧空成形等で予備成形（プリフォーム成形）して凹凸形状に賦形されたものであってもよい。多層フィルム（α）のプリフォーム成形は、別個の成形機で行ってもよいし、射出成形同時貼合法に用いる射出成形機の金型内で行ってもよい。後者の方法、すなわち、フィルムをプリフォーム成形した後その片面に溶融樹脂を射出する方法は、インサート成形法と呼ばれる。多層フィルム（α）がポリプロピレン系樹脂層（Ｘ）を有することで、プリフォーム成形時に金型との接着を防ぐことが可能となりハンドリング性が向上する。また、接着力を有する中間層（Ｙ）に対する保護フィルム等が不要となる。
【０１１１】
次に、図１（ｂ）に示すように、可動側型２ａと固定側型２ｂとを型締めすることにより、キャビティｃを形成する。そして、図１（ｃ）に示すように、ゲート４から予め設定された所定量のポリオレフィン系樹脂（β）の溶融樹脂５ａをキャビティｃに充填する。詳しくは、射出成形機の射出部３を前進させ、ノズル３ａを固定側型２ｂに形成されたスプルーブッシュ２ｅに当接させ、シリンダ３ｂ内で溶融された溶融樹脂５ａをインラインスクリュ３ｃで射出することにより、溶融樹脂５ａがキャビティｃに充填される。
【０１１２】
射出成形のその他の条件（樹脂温度、金型温度、射出後の保持圧力、冷却時間）は、用いるポリオレフィン系樹脂（β）の熱特性や溶融粘度、成形体の形状等に応じて適宜設定される。
【０１１３】
また、成形される射出成形体の厚さも特に限定されず、用途に応じて適宜選択される。例えば、携帯電話、モバイル機器、家電製品等の筐体に用いる場合には、０．３〜２ｍｍ、さらには０．５〜１．５ｍｍが好ましい範囲として選ばれる。
【０１１４】
そして、図１（ｄ）に示すように、冷却工程において、可動側型２ａと固定側型２ｂとを型締めした状態で、キャビティｃ内の多層フィルム（α）１に一体化された射出成形体５を所定の時間冷却する。そして、図１（ｅ）に示すように、可動側型２ａと固定側型２ｂとを型開きすることにより、成形された射出成形体５と射出成形体５に積層された多層フィルム（α）１とが一体化された積層成形体１０、すなわち本発明の多層フィルム（α）がポリオレフィン系樹脂（β）に積層した成形体が得られる。得られた成形体は、不要な部分、具体的には多層フィルム（α）の端部をトリミングしたり、スプルーゲートやランナーを切断除去したりすることにより、最終的な製品形状に整えてもよい。
【０１１５】
［用途］
本発明の多層フィルム及び該多層フィルムがポリオレフィン系樹脂（β）に積層した成形体は、意匠性の要求される物品に適用することができる。例えば、広告塔、スタンド看板、袖看板、欄間看板、屋上看板等の看板部品；ショーケース、仕切板、店舗ディスプレイ等のディスプレイ部品；蛍光灯カバー、ムード照明カバー、ランプシェード、光天井、光壁、シャンデリア等の照明部品；家具、ペンダント、ミラー等のインテリア部品；ドア、ドーム、安全窓ガラス、間仕切り、階段腰板、バルコニー腰板、レジャー用建築物の屋根等の建築用部品、自動車内外装部材、バンパーなどの自動車外装部材等の輸送機関係部品；音響映像用銘板、ステレオカバー、自動販売機、携帯電話、パソコン等の電子機器部品；保育器、定規、文字盤、温室、大型水槽、箱水槽、浴室部材、時計パネル、バスタブ、サニタリー、デスクマット、遊技部品、玩具、壁紙；マーキングフィルム、各種家電製品の加飾用途に好適に用いられる。
【実施例】
【０１１６】
以下、実施例などにより本発明をさらに詳細に説明するが、本発明はこれらの実施例に何ら限定されない。実施例及び比較例中の試験サンプルの作製及び各物性の測定または評価は以下のようにして行い、結果を表に纏めた。【０１１７】
本実施例及び比較例において使用した各成分は以下のとおりである。
＜多層フィルム＞
［ポリプロピレン系樹脂層（Ｘ）］
ポリプロピレン系樹脂層（Ｘ）として下記のものを用いた。
・ポリプロピレン系樹脂（Ｘ−１）    ポリプロピレン系樹脂ノバテックＥＧ７ＦＴＢ（ポリプロピレン−エチレンランダム共重合体、融点＝１４９℃、融解熱量＝４３７ｍＪ、ＭＦＲ＝１．５ｇ／１０分）、
・ポリプロピレン系樹脂（Ｘ−２）    ポリプロピレン系樹脂ノバテックＥＣ９（ブロックポリプロピレン、融点＝１６４℃、融解熱量＝４９８ｍＪ、ＭＦＲ＝０．９ｇ／１０分）
・ポリプロピレン系樹脂（Ｘ−３）    ポリプロピレン系樹脂ノバテックＥＡ９（ホモポリプロピレン、融点＝１６１℃、融解熱量＝４９５ｍＪ、ＭＦＲ＝０．８ｇ／１０分）
・ポリプロピレン系樹脂（Ｘ−４）    ポリプロピレン系樹脂ノバテックＭＡ３（ホモポリプロピレン、融点＝１６６℃、融解熱量＝７８０ｍＪ、ＭＦＲ＝１３ｇ／１０分）
上記はいずれも、日本ポリプロ株式会社製。上記のＭＦＲはいずれも温度２３０℃、荷重２．１６ｋｇ（２１．２Ｎ）の条件下で測定した値である。【０１１８】
［中間層（Ｙ）］
中間層（Ｙ）として下記のものを用いた。
・下記製造例１で得られた熱可塑性重合体組成物を（Ｙ−１）とした。
・下記製造例２で得られた熱可塑性重合体組成物を（Ｙ−２）とした。
・下記合成例１で得られた熱可塑性エラストマー（Ａ−１）を（Ｙ−３）とした。【０１１９】
［加飾層（Ｚ）］
加飾層（Ｚ）ととして下記のものを用いた。
・下記製造例３で得られた（メタ）アクリル系樹脂を（Ｚ−１）とした。
・下記製造例４で得られた（メタ）アクリル系樹脂を（Ｚ−２）とした。
・ポリカーボネート樹脂（ユーピロンＭＬ―３００（三菱ガス化学株式会社製））を（Ｚ−３）とした。【０１２０】
＜ポリオレフィン系樹脂（β）＞
ポリオレフィン系樹脂（β）として下記のものを用いた。
・ポリプロピレン系樹脂Ｊ７０８ＵＧ（ブロックポリプロピレン）（株式会社プライムポリマー製）【０１２１】
実施例及び比較例の各種物性は以下の方法により測定又は評価した。
［重量平均分子量（Ｍｗ）及び分子量分布（Ｍｗ／Ｍｎ）］
ゲルパーミエーションクロマトグラフィー（ＧＰＣ）により標準ポリスチレン換算の分子量として求めた。
・  装置：東ソー株式会社製ＧＰＣ装置「ＨＬＣ−８０２０」
・  分離カラム：東ソー株式会社製「ＴＳＫｇｅｌ  ＧＭＨＸＬ」、「Ｇ４０００ＨＸＬ」及び「Ｇ５０００ＨＸＬ」を直列に連結
・  溶離剤：テトラヒドロフラン
・  溶離剤流量：１．０ｍｌ／分
・  カラム温度：４０℃
・  検出方法：示差屈折率（ＲＩ）【０１２２】
［熱可塑性エラストマー（Ａ）における重合体ブロック（ａ１）の含有量、重合体ブロック（ａ２）のビニル結合量（１，２−結合量及び３，４−結合量）］
１Ｈ−ＮＭＲ測定によって求めた。
・装置：核磁気共鳴装置「Ｌａｍｂｄａ−５００」（日本電子株式会社製）
・溶媒：重水素化クロロホルム【０１２３】
［融点・融解熱量]
上記各ポリプロピレン系樹脂について、示差走査熱量測定装置（ＭＥＴＴＬＥＲ  ＴＬＥＤＯ社製；ＤＳＣ３０）を用いて、窒素雰囲気下で昇温法：２５℃→１９０℃→２５℃→１９０℃(速度１０℃／ｍｉｎ)によって測定した。評価は２ｎｄ−Ｒｕｎで実施し、融点は融解曲線における吸熱ピーク温度、融解熱量は吸熱ピーク面積から算出した。【０１２４】
［ＭＦＲ］
各種樹脂について、ＪＩＳ  Ｋ  ７２１０に準拠した方法で、ＭＦＲ測定装置（ＴＡＫＡＲＡ社製；ＭＥＬＴ  ＩＮＤＥＸＥＲ  Ｌ２４４）を用いて、測定温度：２３０℃、測定荷重：２．１６ｋｇ（２１．２Ｎ）の条件で測定した。【０１２５】
［多層フィルムのプリフォーム時のハンドリング性］
真空圧空成形機（布施真空社製；ＮＧＦ０４０６成形機）の真空チャンバーボックス内において、加飾層（Ｚ）がステージ上に配置された凸型の金型（縦２５０ｍｍ×横１６０ｍｍ×高さ２５ｍｍ）の反対側になるように、多層フィルム（縦２１０ｍｍ×横２９７ｍｍ）を挿入した後、該フィルムを真空下で１１０℃まで加熱し、チャンバーボックス内の圧力を０．３ｋＰａとしてフィルムに加圧することによって、三次元表面加飾成形（Ｔｈｒｅｅ  ｄｉｍｅｎｓｉｏｎ  Ｏｖｅｒｌａｙ  Ｍｅｔｈｏｄ：ＴＯＭ成形）を行って、多層フィルムを箱型形状に賦形した。多層フィルムがポリプロピレン系樹脂層（Ｘ）を有している場合は、問題なくプリフォームができ、金型から離型することができた。多層フィルムにポリプロピレン系樹脂層（Ｘ）が無く、中間層（Ｙ）が金型に直接接している場合は、フィルムが金型に接着し離型が不可であった。
○：成形を問題なく実施できる
×：成形に問題あり（皴・離型不良）【０１２６】
［ポリプロピレン系樹脂層（Ｘ）と中間層（Ｙ）との共押出製膜性］
各実施例及び比較例において、ポリプロピレン系樹脂層（Ｘ）を構成するポリプロピレン樹脂ペレットと中間層（Ｙ）を構成する樹脂ペレットとをそれぞれ単軸押出機（Ｇ．Ｍ．ＥＮＧＩＮＥＥＲＩＮＧ社製；ＶＧＭ２５−２８ＥＸ）のホッパーに投入し、マルチマニホールドダイを用いて共押出しし、幅３００ｍｍかつ厚さ３２５μｍの２層フィルムを得た。このときのフィルムの厚み斑及び端部の脈動の有無を目視によって観察し、共押出製膜性を評価した。
○：フィルム外観に問題なし
△：フィルム外観に問題ないが、共押出時の引取速度を低速にする必要があった
×：フィルム外観に問題あり（厚み斑・脈動あり）【０１２７】
［熱ラミネート時の反り量］
下記共押出製膜性の評価と同様にして、ポリプロピレン系樹脂層（Ｘ）と中間層（Ｙ）を有する２層フィルムを作製した。続いて、熱ラミネーション装置（大成ラミネーター株式会社製；ＶＡII−７００型）を用いて、１２０℃及び４０℃の加熱ロール間に加飾層（Ｚ）を構成する樹脂フィルムと上記２層フィルムとを、中間層（Ｙ）側に樹脂フィルムが配置されるようにロールを通して熱ラミネートして貼り合せた。このとき、加飾層（Ｚ）を構成する樹脂フィルム側が１２０℃のロール側とした。得られた多層フィルム（縦２１０ｍｍ×横２９７ｍｍ）を錠盤の上に静置し、フィルム各４辺の中点における錠盤面からの浮量を測定し、その平均値を反り量として評価した。【０１２８】
[熱可塑性重合体組成物（Ｙ−１）及び（Ｙ−２）の接着強度（対ＰＭＭＡ）]
熱可塑性重合体組成物（Ｙ−１）及び（Ｙ―２）、下記製造例４で得られた（メタ）アクリル樹脂組成物（Ｚ−２）のペレットを、それぞれ圧縮成形機を用いて２００℃ 、荷重５０ｋｇｆ／ｃｍ２の条件下で２分間圧縮成形することで、熱可塑性重合体組成物（Ｙ−１）及び（Ｙ―２）からなるシート及び（メタ）アクリル樹脂組成物（Ｚ−２）からなるシートを得た。１５０×１５０ｍｍの熱可塑性重合体組成物（Ｙ−１）及び（Ｙ―２）からなるシート（縦１５０ｍｍ×横１５０ｍｍ×厚さ０．５ｍｍ）、ポリイミドフィルム（東レ・デュポン社製カプトンフィルム、縦７５ｍｍ×横１５０ｍｍ×厚さ０．０５ｍｍ）、（メタ）アクリル樹脂組成物（Ｚ−２）からなるシート（縦１５０ｍｍ×横１５０ｍｍ×厚さ０．５ｍｍ）をこの順で重ね、内寸１５０ｍｍ×１５０ｍｍ、厚さ０．８ｍｍの金属製スペーサーの中央部に配置した。この重ねたシートと金属製スペーサーをポリテトラフルオロエチレン製シートで挟み、さらに外側から金属板で挟み、圧縮成形機を用いて、１３０℃、荷重５０ｋｇｆ／ｃｍ２で２分間圧縮成形することで、熱可塑性重合体組成物（Ｙ−１）及び（Ｙ―２）と（メタ）アクリル樹脂組成物（Ｚ−２）の多層フィルムを得た。
該多層フィルムを２５ｍｍ幅に切断し、接着強度測定用試験片とし、熱可塑性重合体組成物（Ｙ−１）及び（Ｙ―２）と（メタ）アクリル樹脂組成物（Ｚ−２）間の剥離強度をＪＩＳ  Ｋ  ６８５４−２に準じて、ピール試験機（島津製作所社製ＡＧＳ−Ｘ）を使用して、剥離角度９０°、引張速度３００ｍｍ／分、環境温度２３℃の条件で測定し、熱可塑性重合体組成物（Ｙ−１）及び（Ｙ―２）の接着強度（対ＰＭＭＡ）とした。【０１２９】
［加飾層（Ｚ）の耐候性］
加飾層（Ｚ）に用いた（メタ）アクリル系樹脂及びポリカーボネート樹脂の各フィルムについて、サンシャインカーボンアークウェザーメーター（スガ試験機製；ＷＥＬ−ＳＵＮ−ＨＣＨ型）を用いて、ブラックパネル温度：６３℃、湿度：４２％、紫外線強度（３６０ｎｍ〜３７０ｎｍ）：１．０〜１．４ｍＷ／ｃｍ２、噴水ありの条件で５００時間の促進暴露試験を実施した。試験前後の試料について、測色色差計（日立製；Ｃ−２０００型）を用いて色差ΔＥを評価した。色差ΔＥが小さいほど耐候性に優れる。【０１３０】
［多層フィルムとポリオレフィン樹脂（β）との接着強度］
各実施例及び比較例で得られた成形体のポリオレフィン樹脂（β）側をステンレス鋼材（ＳＵＳ）板に強粘着テープ（日東電工社製；ハイパージョイントＨ９００４）で固定して、卓上精密万能試験機（島津製作所社製；ＡＧＳ−Ｘ）を使用し、ＪＩＳ  Ｋ  ６８５４−２に準じて剥離角度９０°、引張速度３００ｍｍ／分、環境温度２３℃の条件で、多層フィルムにおけるポリプロピレン系樹脂層（Ｘ）と被着体であるポリオレフィン樹脂（β）の間の剥離強度を測定し、成形体に対する多層フィルムの接着強度（Ｎ／２５ｍｍ）を評価した。
◎：ポリプロピレン系樹脂層（Ｘ）の材料破壊
○：強固に接着
×：剥がれあり【０１３１】
＜合成例１＞［熱可塑性エラストマー（Ａ−１）］
窒素置換し乾燥させた耐圧容器に、溶媒としてシクロヘキサン６４Ｌを、開始剤としてｓｅｃ−ブチルリチウム（１０質量％シクロヘキサン溶液）０．２０Ｌを、有機ルイス塩基としてテトラヒドロフラン０．３Ｌを仕込んだ。５０℃に昇温した後、スチレン２．３Ｌを加えて３時間重合させ、引き続いてイソプレン２３Ｌを加えて４時間重合を行い、さらにスチレン２．３Ｌを加えて３時間重合を行った。得られた反応液をメタノール８０Ｌに注ぎ、析出した固体を濾別して５０℃で２０時間乾燥し、ポリスチレン−ポリイソプレン−ポリスチレンからなるトリブロック共重合体を得た。続いて、ポリスチレン−ポリイソプレン−ポリスチレンからなるトリブロック共重合体１０ｋｇをシクロヘキサン２００Ｌに溶解し、水素添加触媒としてパラジウムカーボン(パラジウム担持量：５質量％)を該共重合体に対して５質量％添加し、水素圧力２ＭＰａ、１５０℃の条件で１０時間反応を行った。放冷、放圧後、濾過によりパラジウムカーボンを除去し、濾液を濃縮し、さらに真空乾燥して、ポリスチレン−ポリイソプレン−ポリスチレンからなるトリブロック共重合体の水添物（以下、「熱可塑性エラストマー（Ａ−１）」と称する）を得た。得られた熱可塑性エラストマー（Ａ−１）の重量平均分子量は１０７，０００、スチレン含有量は２１質量％、水素添加率は８５％、分子量分布は１．０４、ポリイソプレンブロックに含まれる１，２−結合及び３，４−結合の量の合計は６０ｍｏｌ％であった。【０１３２】
＜合成例２＞［極性基含有ポリプロピレン系樹脂（Ｂ−１）］
ポリプロピレン（プライムポリマー社製；プライムポリプロＦ３２７）４２ｋｇ、無水マレイン酸１６０ｇ及び２，５−ジメチル−２，５−ジ（ｔｅｒｔ−ブチルパーオキシ）ヘキサン４２ｇを、バッチミキサーを用いて１８０℃及びスクリュー回転数４０ｒｐｍの条件で溶融混練し、極性基含有ポリプロピレン系樹脂（Ｂ−１）を得た。極性基含有ポリプロピレン系樹脂（Ｂ−１）の温度２３０℃、荷重２．１６ｋｇ（２１．２Ｎ）におけるＭＦＲは６ｇ／１０分であり、無水マレイン酸濃度は０．３％であり、融点は１３８℃だった。なお、無水マレイン酸濃度は、水酸化カリウムのメタノール溶液を用いて滴定して得られる値である。また、融点は１０℃／ｍｉｎで昇温した際の示差走査熱量測定曲線の吸熱ピークから求めた値である。【０１３３】
＜合成例３＞［メタクリル樹脂（Ｆ−１）］
メタクリル酸メチル９５質量部及びアクリル酸メチル５質量部からなる単量体混合物に重合開始剤（２，２’−アゾビス（２−メチルプロピオニトリル）、水素引抜能：１％、１時間半減期温度：８３℃）０．１質量部及び連鎖移動剤（ｎ−オクチルメルカプタン）０．２８質量部を加え溶解させて原料液を得た。また、別の容器にイオン交換水１００質量部、硫酸ナトリウム０．０３質量部及び懸濁分散剤０．４５質量部を混ぜ合わせて混合液を得た。耐圧重合槽に前記混合液４２０質量部と前記原料液２１０質量部を仕込み、窒素雰囲気下で撹拌しながら温度を７０℃にして重合反応を開始させた。重合反応開始後３時間経過時に温度を９０℃に上げ、撹拌を引き続き１時間行って、ビーズ状共重合体が分散した液を得た。得られた共重合体分散液を適量のイオン交換水で洗浄し、バケット式遠心分離機によりビーズ状共重合体を取り出し、８０℃の熱風乾燥機で１２時間乾燥させ、重量平均分子量Ｍｗ（Ｆ）が３０，０００、Ｔｇが１２８℃であるビーズ状のメタクリル樹脂(Ｆ−１）を得た。【０１３４】
＜合成例４＞［多層構造体（Ｅ−１）］
攪拌機、温度計、窒素ガス導入管、単量体導入管及び還流冷却器を備えた反応器に、イオン交換水１０５０質量部、ジオクチルスルホコハク酸ナトリウム０．５質量部及び炭酸ナトリウム０．７質量部を仕込み、容器内を窒素ガスで十分に置換した後、内温を８０℃に設定した。そこに過硫酸カリウム０．２５質量部を投入して５分間攪拌した後、メタクリル酸メチル：アクリル酸メチル：メタクリル酸アリル＝９４：５．８：０．２（質量比）からなる単量体混合物２４５質量部を５０分かけて連続的に滴下し、滴下終了後、さらに３０分間重合反応を行った。
次いで同反応器にペルオキソ２硫酸カリウム０．３２質量部を投入して５分間攪拌した後、アクリル酸ブチル８０．６質量％、スチレン１７．４質量％及びメタクリル酸アリル２質量％からなる単量体混合物３１５質量部を６０分間かけて連続的に滴下し、滴下終了後、さらに３０分間重合反応を行った。
続いて同反応器にペルオキソ２硫酸カリウム０．１４質量部を投入して５分間攪拌した後、メタクリル酸メチル：アクリル酸メチル＝９４：６（質量比）からなる単量体混合物１４０質量部を３０分間かけて連続的に滴下供給し、滴下終了後、さらに６０分間重合反応を行って、多層構造体（Ｅ−１）を得た。【０１３５】
＜合成例５＞［アクリル系ブロック共重合体（Ｇ−１）］
内部を脱気し窒素置換した反応器に室温にて乾燥トルエン７３５ｋｇ、ヘキサメチルトリエチレンテトラミン０．４ｋｇ及びイソブチルビス（２，６−ジ−ｔｅｒｔ−ブチル−４−メチルフェノキシ）アルミニウム２０ｍｏｌを含有するトルエン溶液３９．４ｋｇ、ｓｅｃ−ブチルリチウム１．１７ｍｏｌ、メタクリル酸メチル３５．０ｋｇをこの順に加え、室温で１時間反応させた。反応液の一部をサンプリングして反応液に含まれる重合体の重量平均分子量を測定したところ４０，０００であり、これはメタクリル酸メチル重合体ブロック（ｇ１−１）の重量平均分子量Ｍｗ(ｇ１−１)に相当する。
次いで反応液を−２５℃にし、アクリル酸ｎ−ブチル２４．５ｋｇ及びアクリル酸ベンジル１０．５ｋｇの混合液を０．５時間かけて滴下した。反応液の一部をサンプリングして反応液に含まれる重合体の重量平均分子量を測定したところ８０，０００だった。メタクリル酸メチル重合体ブロック（ｇ１−１）の重量平均分子量Ｍｗ（ｇ１−１）が４０，０００だったので、アクリル酸ｎ−ブチル及びアクリル酸ベンジルの共重合体からなるアクリル酸エステル重合体ブロック（ｇ２）の重量平均分子量Ｍｗ(ｇ２)を４０，０００と決定した。
続いてメタクリル酸メチル３５．０ｋｇを加え、反応液を室温に戻し、８時間攪拌して、２つめのメタクリル酸エステル重合体ブロック（ｇ１−２）を形成した。その後、反応液にメタノール４ｋｇを加えて重合を停止させた後、反応液を大量のメタノールに注ぎ、濾物を８０℃かつ１ｔｏｒｒ（約１３３Ｐａ）の条件で１２時間乾燥させてアクリル系ブロック共重合体（Ｇ−１）を単離した。得られたブアクリル系ブロック共重合体（Ｇ−１）の重量平均分子量Ｍｗ(Ｇ)は１２０，０００だったので、メタクリル酸メチル重合体ブロック（ｇ１−２）の重量平均分子量Ｍｗ(ｇ１−２)を４０，０００と決定した。【０１３６】
＜製造例１＞［熱可塑性重合体組成物（Ｙ−１）］
合成例１で得た熱可塑性エラストマー（Ａ−１）８０質量部及び合成例２で得た極性基含有ポリプロピレン系樹脂（Ｂ−１）２０質量部を二軸押出機（東芝機械社製；ＴＥＭ−２８、以下の製造例において全て同様）を用いて２３０℃で溶融混練した後、ストランド状に押出して切断し、熱可塑性重合体組成物（Ｙ−１）のペレットを製造した。当該樹脂のＭＦＲは７．４ｇ／１０分であった。【０１３７】
＜製造例２＞［熱可塑性重合体組成物（Ｙ−２）］
合成例１で得た熱可塑性エラストマー（Ａ−１）８０質量部及び非極性ポリプロピレン系樹脂（Ｂ−２）２０質量部を二軸押出機（東芝機械社製；ＴＥＭ−２８、以下の製造例において全て同様）を用いて２３０℃で溶融混練した後、ストランド状に押出して切断し、熱可塑性重合体組成物（Ｙ−２）のペレットを製造した。当該樹脂のＭＦＲは７．３ｇ／１０分であった。ここで、非極性ポリプロピレン系樹脂（Ｂ−２）は、日本ポリプロ社製のＷＦＸ４ＴＡ（２３０℃、荷重２．１６ｋｇ（２１．１８Ｎ）におけるＭＦＲが７ｇ／１０分、融点１２４℃）を使用した。また、融点は１０℃／分で昇温した際の示差走査熱量測定曲線の吸熱ピークから読み取った値である。【０１３８】
＜製造例３＞［（メタ）アクリル系樹脂（Ｚ−１）］
合成例３で得たメタクリル樹脂（Ｆ−１）８８質量部、及び合成例４で得た多層構造体（Ｅ−１）２０質量部を二軸押出機を用いて２３０℃で溶融混練した後、ストランド状に押出して切断し、Ｔｇが１２９℃である（メタ）アクリル系樹脂（Ｚ−１）のペレットを得た。【０１３９】
＜製造例４＞［（メタ）アクリル系樹脂（Ｚ−２）］
合成例３で得たメタクリル樹脂（Ｆ−１）８０質量部、及び合成例５で得たアクリル系ブロック共重合体（Ｇ−１）２０質量部を二軸押出機を用いて２３０℃で溶融混練した後、ストランド状に押出して切断し、Ｔｇが１２７℃である（メタ）アクリル系樹脂（Ｚ−２）のペレットを得た。【０１４０】
＜実施例１＞
製造例１で得られた熱可塑性重合体組成物（Ｙ−１）のペレット及びポリプロピレン系樹脂（Ｘ−１）のペレットをそれぞれ単軸押出機（Ｇ．Ｍ．ＥＮＧＩＮＥＥＲＩＮＧ社製；ＶＧＭ２５−２８ＥＸ）のホッパーに投入し、マルチマニホールドダイを用いて共押出しし、幅３００ｍｍかつ厚さ３２５μｍの２層フィルムを得た。各層の厚さは押出流量により制御し、熱可塑性重合体組成物（Ｙ−１）の厚さを１００μｍ、ポリプロピレン系樹脂（Ｘ−１）の厚さを２２５μｍとした。
これとは別に、製造例３で得られた（メタ）アクリル系樹脂（Ｚ−１）のペレットを用いて、単軸押出機及び単層用Ｔダイを用いることにより、（メタ）アクリル系樹脂フィルム（厚さ７５μｍ）を得た。
続いて、上記で得られた２層フィルムと、（メタ）アクリル系樹脂フィルムとを熱ラミネートすることによって３層構造の多層フィルムを製造した。熱ラミネートは、熱ラミネーション装置（大成ラミネーター株式会社製；ＶＡII−７００型）を用いて、１２０℃及び４０℃の加熱ロール間に加飾層（Ｚ）を構成する（メタ）アクリル系樹脂フィルムと上記２層フィルムとを、中間層（Ｙ）側に樹脂フィルムが配置されるように通して熱ラミネートして貼り合せた。このとき、（メタ）アクリル系樹脂フィルム側が１２０℃のロール側とした。【０１４１】
続いて、上記で得られた多層フィルムと、ポリオレフィン系樹脂（β）とを用いて、多層フィルムのポリプロピレン系樹脂層（Ｘ）が露出した面をポリオレフィン系樹脂（β）の溶融樹脂が射出される側に向くように、直圧式油圧成形機（株式会社名機製作所製；Ｍ−１００Ｃ−ＡＳ−ＤＭ）の金型内に収容し、可動側型と固定側型とを型締めし、キャビティ内にポリオレフィン系樹脂（β）の溶融樹脂を２３０℃で射出することによって、多層フィルムがポリオレフィン系樹脂に積層した成形体を製造した。
得られた多層フィルム及び該多層フィルムが積層した成形体の物性について上記に従って評価した。結果を表１に示す。【０１４２】
＜実施例２＞
実施例１において、ポリプロピレン系樹脂（Ｘ−１）のかわりにポリプロピレン系樹脂（Ｘ−２）を使用した以外は実施例１と同様にして、多層フィルム及び成形体を得た。結果を表１に示す。【０１４３】
＜実施例３＞
実施例１において、ポリプロピレン系樹脂（Ｘ−１）のかわりにポリプロピレン系樹脂（Ｘ−３）を使用した以外は実施例１と同様にして多層フィルム及び成形体を得た。結果を表１に示す。【０１４４】
＜実施例４＞
実施例１において、ポリプロピレン系樹脂（Ｘ−１）のかわりにポリプロピレン系樹脂（Ｘ−４）を使用した以外は実施例１と同様にして多層フィルム及び成形体を得た。結果を表１に示す。【０１４５】
＜実施例５＞
実施例１において、（メタ）アクリル系樹脂（Ｚ−１）のかわりに（メタ）アクリル系樹脂（Ｚ−２）を使用した以外は実施例１と同様にして多層フィルム及び成形体を得た。結果を表１に示す。【０１４６】
＜実施例６＞
実施例１において、（メタ）アクリル系樹脂（Ｚ−１）のかわりにポリカーボネート樹脂（Ｚ−３）を使用した以外は実施例１と同様にして多層フィルム及び成形体を得た。結果を表１に示す。【０１４７】
＜比較例１＞
実施例１において、熱可塑性重合体組成物（Ｙ−１）のかわりに熱可塑性エラストマー（Ｙ−３）を使用した以外は実施例１と同様にして多層フィルム及び成形体を得た。結果を表１に示す。【０１４８】
＜比較例２＞
製造例１で得られた熱可塑性重合体組成物（Ｙ−１）のペレット及び製造例３で得られた（メタ）アクリル系樹脂（Ｚ−１）のペレットをそれぞれ単軸押出機（Ｇ．Ｍ．ＥＮＧＩＮＥＥＲＩＮＧ社製；ＶＧＭ２５−２８ＥＸ）のホッパーに投入し、マルチマニホールドダイを用いて共押出しし、幅３００ｍｍかつ厚さ１７５μｍの２層フィルムを得た。各層の厚さは押出流量により制御し、熱可塑性重合体組成物（Ｙ−１）の厚さを１００μｍ、（メタ）アクリル系樹脂（Ｚ−１）の厚さを７５μｍとした。
得られた２層フィルムを用いて、実施例１と同様にしてポリオレフィン系樹脂（β）に積層させた成形体を製造した。結果を表１に示す。 【０１４９】
【表１】
2017200059.tif 000002
【０１５０】
実施例１〜６の多層フィルムは、ポリプロピレン系樹脂層（Ｘ）を有することからプリフォーム時のハンドリング性に優れた。また、ポリプロピレン系樹脂層（Ｘ）としてランダムポリプロピレンを用いた実施例１、５及び６では、特に熱ラミネートによるフィルムの反りを低減させることができた。また、ポリプロピレン系樹脂層（Ｘ）及び中間層（Ｙ）のＭＦＲ比（Ｙ）／（Ｘ）が１〜１０である実施例１〜３、５、６においては、特にポリプロピレン系樹脂層（Ｘ）及び中間層（Ｙ）の共押出製膜性にも優れた。また、熱可塑性重量体組成物（Ｙ−１）において、熱可塑性エラストマー（Ａ）１００質量部に対してポリプロピレン系樹脂（Ｂ）が２５〜４３質量部である実施例１、７においては、（メタ）アクリル樹脂組成物（Ｚ−２）との接着性に優れていた。また、加飾層（Ｚ）として（メタ）アクリル系樹脂を用いた実施例１〜５では、加飾層（Ｚ）の耐候性に優れていた。
さらに、実施例１〜６では、多層フィルムがポリプロピレン系樹脂層（Ｘ）を有することにより、ポリオレフィン系樹脂（β）との接着力が極めて高い成形体が得られた。中でも、ポリプロピレン系樹脂層（Ｘ）としてランダムポリプロピレンを用いた実施例１、５及び６は、特に強固に多層フィルムとポリオレフィン系樹脂（β）が接着していた。
一方、中間層（Ｙ）が熱可塑性エラストマーのみからなる比較例１では、ポリプロピレン系樹脂層（Ｘ）と中間層（Ｙ）の共押出製膜性が悪いため、意匠性及び厚み均一性に劣る多層フィルムであった。ポリプロピレン系樹脂層（Ｘ）を有さない比較例２では、ポリプロピレン系樹脂層（Ｘ）を有さないためプリフォーム時のハンドリング性が悪く、さらにポリオレフィン系樹脂（β）の射出成形時に、露出している中間層（Ｙ）が変形して流れてしまうため、接着強度が部分的に極めて弱い成形体しか得られなかった。
【符号の説明】
【０１５１】
１              多層フィルム（α）
２              射出成形用金型
２ａ            可動側型
２ｂ            固定側型
２ｃ            キャビティ部
２ｄ            コア部
２ｅ            スプルーブッシュ
３              射出成形機の射出部本体
３ａ            ノズル
３ｂ            シリンダ
３ｃ            インラインスクリュ
４              ゲート
５              射出成形体（ポリオレフィン系樹脂（β））
５ａ            ポリオレフィン系樹脂（β）の溶融樹脂
１０            積層成形体
【図１】
2017200059.tif 000003
【国際調査報告】
2017200059.tif 000004
2017200059.tif 000005
2017200059.tif 000006
2017200059.tif 000007